Mehrschichtige, biaxial orientierte Polyesterfolie, Verfahren zu ihrer Herstellung und ihre Verwendung als Magnetbandfolie ohne Rückseitenbeschichtung - Dokument DE19930981A1\nDokumentenidentifikation DE19930981A1 11.01.2001\nTitel Mehrschichtige, biaxial orientierte Polyesterfolie, Verfahren zu ihrer Herstellung und ihre Verwendung als Magnetbandfolie ohne Rückseitenbeschichtung\nErfinder Hellmann, Jörg, 55131 Mainz, DE;\nGoerlitz, Wolfram, 65193 Wiesbaden, DE;\nPeiffer, Herbert, 55126 Mainz, DE;\nCzepl, Helmut, 65817 Eppstein, DE;\nStopp, Andreas, 55218 Ingelheim, DE\nIPC-Nebenklasse C08J 5/18 G11B 5/70\nZusammenfassung Die Erfindung betrifft eine dreischichtige, biaxial orientierte Polyesterfolie, die bei sehr guten elektromagnetischen Eigenschaften gegenüber Folien aus dem Stand der Technik verbesserte Abriebeigenschaften aufweist. Die Folie ist beidseitig aufgebaut aus mindestens einer Basisschicht B und auf dieser Basisschicht aufgebrachten Deckschichten A und C, wobei diese Deckschichten eine definierte Anzahl von Erhebungen mit einer definierten Höhe sowie eine definierte Gasströmung im Rauhigkeitsprofil aufweist. Die Erfindung betrifft weiterhin ein Verfahren zur Herstellung der Folie und ihre Verwendung als Magnetbandfolie, bei der keine Rückseitenbeschichtung aufgebracht wird.\nDie Erfindung betrifft eine zumindest dreischichtige, biaxial orientierte Polyesterfolie, die bei Magnetbändern ohne Rückseitenbeschichtung deutlich verbesserte elektromagnetische Eigenschaften mit optimierten Abriebeigenschaften gegenüber Folien aus dem Stand der Technik aufweist und die aufgebaut ist aus mindestens einer Basisschicht B und beidseitig auf dieser Basisschicht aufgebrachten Deckschichten A und C, wobei diese Deckschichten durch Ra-Werte, Rz-Werte beschrieben werden und eine definierte Anzahl von Erhebungen mit einer definierten Höhe aufweisen, und weiterhin die Gasströmung im Rauhigkeitsprofil der Oberfläche aus Deckschicht C kontrolliert wird, was nur durch eine gezielte Mischung von Pigmentsystemen mit unterschiedlichen Partikeldurchmesser erreicht werden kann. Die spezifische Trübung der so erhaltenen Folie ist ≤ 0.4%/µm.\nDie Erfindung betrifft weiterhin ein Verfahren zur Herstellung der Folie und ihre Verwendung, insbesondere als Magnetbandfolie ohne Rückseitenbeschichtung.\nPolyesterfolien wurden schon seit langem, insbesondere aufgrund ihrer exzellenten mechanischen Eigenschaften, als Trägermaterial für magnetische Aufzeichnungsmaterialien verwendet. Ein optimales magnetisches Aufzeichnungsmedium mit guten elektromagnetischen Eigenschaften weist eine möglichst glatte Oberfläche auf. Für ein gutes Verarbeitungsverhalten während der Beschichtung und im späteren Gebrauch, um ein gutes Abriebverhalten zu erreichen, sollte die Oberfläche auch eine gewisse Rauhigkeit aufweisen. Diese an sich widersprüchlichen Anforderungen können von Monofolien (einschichtigen Folien) nur mit einer gewissen Kompromißbereitschaft erfüllt werden, da bei diesen Folien die Optimierung der einen Eigenschaft immer zu Lasten der anderen Eigenschaft geht.\nEs sind heute coextrudierte Mehrschichtfolien bekannt (Schichtaufbau = AB, ABA und ABA'), mit denen eine sogenannte "Dual-Surface"-Charakteristik erzeugt werden kann. Hierbei kann man den beiden Folienoberflächen in begrenztem Maße unterschiedliche Eigenschaften (Rauhigkeiten, Topographie) zuweisen.\nSo wird beispielsweise in der EP-A-0 135 451 eine "Dual-Surface" Folie vom Typ AB beschrieben, wobei die beiden Folienoberflächen unterschiedliche Ra-Werte aufweisen. Diese Folien haben jedoch den Nachteil, daß sie nicht wirtschaftlich hergestellt werden können, da beide Schichten - entsprechend zwei aufeinanderliegenden Monofolien - mit Partikelsystemen ausgerüstet werden müssen und somit im Vergleich zu Monofolien keine Kostenersparung erlauben. Darüber hinaus wird das bei jedem kommerziellen Herstellungsprozeß anfallende und (zwingend) wiederzuverwendende Folienregenerat (Recyclat), welches in mindestens einer Oberflächenschicht der AB-Folie eingearbeitet werden muß, die Qualität der Magnetbandfolie negativ beeinträchtigen.\nEine Verbesserung dieser Qualitätsproblematik wird in der EP-A-0 609 060 und der EP-A-0 663 286 durch das Prinzip der ABA-Coextrusion erreicht. Hier kann die Wirkung des Regenerats auf die Folienoberfläche durch den abschirmenden Effekt der beiden Deckschichten A reduziert werden indem es gezielt in der B-Schicht eingesetzt wird. Eine ABA-Folie zeigt jedoch nach außen hin im allgemeinen die Eigenschaften einer Monofolie, d. h. der Vorteil der Schaffung von unterschiedlichen Oberflächeneigenschaften kann nicht genutzt werden. Die "Dual-Surface"- Charakteristik kann bei ABA-Folien jedoch bedingt eingestellt werden, durch eine gezielte Variation der Dicken der Deckschichten (A). Solche Folien werden dann üblicherweise als ABA'-Folien (≠ A/B/C) bezeichnet. Nachteilig an diesen Folien ist aber die immer noch eingeschränkte Flexibilität in der Gestaltung der Oberflächentopographien der beiden Folienoberflächen.\nVereinzelt sind auch schon ABC- und ABCB-Folien hergestellt und beschrieben worden (EP-A-0 502 745), jedoch enthält hierbei wiederum mindestens eine Oberflächenschicht Regenerat - welches die oben beschriebenen Nachteile aufweist - oder aber die Hinweise auf ABC-Folien sind unspezifisch (EP-A-0 347 646).\nEs wurde bereits vorgeschlagen (Aktenzeichen 198 14 710.5 der Deutschen Patentanmeldung) die Oberflächentopographien einer mindestens dreischichtigen Folie so einzustellen, daß deren Oberflächen durch Deckschichten A und C gebildet werden, wobei sich zwischen diesen Deckschichten eine Basisschicht B befindet, wobei die Deckschicht A einen Ra-Wert von ≤ 15 nm, einen Rz-Wert von ≤ 150 nm aufweist und eine Anzahl von Erhebungen/Vorsprüngen Na pro 0.36 mm2 aufweist, die mit ihren jeweiligen Höhen ha in folgender Beziehung steht:\nA1 = 300,\nA2 = 7000\nB1 = 7.0,\nB2 = 8.0\n0.01 µm ≤ ha ≤ 1.0 µm\nund die Deckschicht C einen Ra-Wert aufweist, der größer ist als der, der Deckschicht A und eine Anzahl von Erhebungen/Vorsprüngen Na pro 0.36 mm2 aufweist, die mit ihren jeweiligen Höhen hc in folgender Beziehung steht:\nmit F = 20.000 und\nG = 9.0\nund wobei die spezifische Trübung ≤ 0.4%/µm ist.\nWeiterhin wurde vorgeschlagen (DE 198 39 848.4) die Oberflächentopographien einer mindestens dreischichtigen Folie so einzustellen, daß deren Oberflächen durch Deckschichten A und C gebildet werden, wobei sich zwischen diesen Deckschichten eine Basisschicht B befindet, wobei die Deckschicht A einen Messwert für die Gasströmung im Rauhigkeitsprofil von > 1000 sec. und > 2000 sec. aufweist und die Deckschicht C einen Messwert von < 600 sec. aufweist.\nFolien mit Oberflächentopographien der Deckschicht C, die eine Anzahl von Erhebungen Vorsprüngen Na pro 36 mm2 aufweist, die mit ihren jeweiligen Höhen hc in folgender Beziehung steht:\nF1 = 8000,\nF2 = 12.000\nG1 = 8.0,\nG2 = 12.0\n0.01 mm ≤ hc ≤ 1.0 mm\nund zusätzlich Messwerte für die Gasströmung im Rauhigkeitsprofil auf der Oberfläche C von > 550 sec. aufweist sind noch nicht beschrieben.\nAufgabe der vorliegenden Erfindung war es nun, eine coextrudierte, biaxial orientierte mehrschichtige Polyesterfolie zur Verfügung zu stellen, die sich als Trägermaterial für magnetische Aufzeichnungsmedien eignet und gleichzeitig eine glatte Oberfläche (für gute elektromagnetische Eigenschaften des Magnetbandes) und eine rauhere Oberfläche (für gutes Verarbeitungsverhalten bei schnellaufenden Beschichtungsanlagen und gutes Laufverhalten im späteren Betrieb des Bandes) und einen niedrigen Abrieb aufweist. Weiterhin soll die rauhere Oberfläche (für gutes Verarbeitungsverhalten bei schnellaufenden Beschichtungsanlagen und gutes Laufverhalten im späteren Betrieb des Bandes) durch einen geringen Transskriptionseffekt ausgezeichnet sein, der einen Einsatz bei Magnetbändern ohne Rückseitenbeschichtung ermöglicht.\nDie Folie soll sich weiterhin wirtschaftlich (kostengünstig) herstellen lassen.\nDiese Aufgabe wird erfüllt durch eine biaxial orientierte, coextrudierte, mindestens dreischichtige Polyesterfolie, deren beide Oberflächen durch Deckschichten A und C gebildet werden, wobei sich zwischen diesen Deckschichten eine Basisschicht B befindet, dadurch gekennzeichnet, daß die Deckschicht A einen Ra-Wert von ≤ 15 nm, einen Rz-Wert von ≤ 150 nm aufweist und eine Anzahl von Erhebungen/Vorsprüngen Na pro 0.36 mm2 aufweist, die mit ihren jeweiligen Höhen ha in folgender Beziehung steht:\n0.01 mm ≤ ha ≤ 1.0 mm\nund die Deckschicht C einen Ra-Wert aufweist, der größer ist als der, der Deckschicht A und eine Anzahl von Erhebungen/Vorsprüngen Nc pro 0.36 mm2 aufweist, die mit ihren jeweiligen Höhen hc in folgender Beziehung steht:\nund die Gasströmung im Rauhigkeitsprofil der Oberfläche aus Deckschicht C > 550 sec. liegt,\nund mindestens Pigmentsysteme verwendet werden, die aus zwei unterschiedlichen Partikeldurchmessern (d50) im Bereich von 0,3-0,6 µm und einer Partikelkonzentration von 0,1-1 Gew.-% zusammengesetzt werden,\nund wobei die spezifische Trübung der so erhaltenen Folie ≤ 0.4%/µm ist.\nUnter Erhebungen/Vorsprünge im Sinne der vorliegenden Erfindung werden kegelige Erhebungen/Vorsprünge verstanden, die aus der planaren Folienoberfläche hervorragen.\nRauhigkeiten der die magnetische Beschichtung tragenden Deckschicht A von Ra ≤ 15 nm und Rz ≤ 150 nm sind für gute elektromagnetische Eigenschaften erforderlich. Darüber hinaus muß zur Erzielung der gewünschten elektromagnetischen Eigenschaften der Deckschicht A entsprechend der Gleichung (1) die Anzahl an Erhebungen/Vorsprüngen Na pro 0.36 mm2 Folienoberfläche in dem in Gleichung (1) beschriebenen Bereich liegen. Dieser Bereich ist durch die Gleichung (1) für verschiedene Höhen der Erhebungen/Vorsprünge festgelegt.\nFür die Erzielung von guten elekromagnetischen Eigenschaften der Deckschicht A ist eine definierte Dichte an Erhebungen/Vorsprüngen Na pro 0.36 mm2 auf der magnetisch zu beschichtenden Folienoberfläche erforderlich. Ist die Dichte größer als der in Gleichung (1) für verschiedene Höhen ha beschriebene obere Grenzwert, so werden die elektromagnetischen Eigenschaften schlecht (z. B. das S/N-Verhältnis). Ist die Dichte kleiner als der in Gleichung (1) angegebene untere Grenzbereich, so treten Probleme bei der Beschichtung des Bandes auf.\nZur Erzielung eines guten Laufverhaltens und eines guten Abriebverhaltens ist eine rauhe Rückseite (Deckschicht C) erforderlich. Die Rauhheit dieser Deckschicht muß größer sein als die der Deckschicht A. Überraschenderweise zeigte sich für Magnetbänder ohne Rückseitenbeschichtung, daß wenn die Anzahl der Erhebungen Nc/0.36 mm2 der rauheren Rückseite in dem in Gleichung (3) beschriebenen Bereich liegen, die elektromagnetischen Eigenschaften der Magnetschicht verbessert werden konnten ohne das gute Laufverhalten und Abriebverhalten der Rückseite zu beeinträchtigen. Dieser Bereich ist durch die Gleichung (3) für verschiedene Höhen der Erhebungen/Vorsprünge festgelegt.\nFür die Erzielung eines guten Laufverhaltens und eines guten Abriebverhaltens und zur Vermeidung von Transskritionseffekten der rauhen Rückseite bei Magnetbändern ohne Rückseitenbeschichtung auf die glatte Magnetschicht (extrudiert auf Deckschicht A) im aufgewickelten Magnetband, was zur Verbesserung der elektromagnetischen Eigenschaften der Magnetschicht beiträgt, ist eine definierte Dichte an Erhebungen/Vorsprüngen Nc pro 0.36 mm2 auf der Rückseite (Deckschicht C) erforderlich. Ist die Dichte größer als der in Gleichung (3) für verschiedene Höhen hc beschriebene obere Grenzbereich, so wird das Laufverhalten und das Abriebverhalten der Rückseite schlechter. Ist die Dichte kleiner als der in Gleichung (3) für verschiedene Höhen hc beschriebene untere Grenzbereich, so werden die elektromagnetischen Eigenschaften durch den Transskriptionseffekt der rauheren Rückseite negativ beeinflußt (z. B. das S/N-Verhältnis).\nFür die Erzielung eines guten Laufverhaltens und eines guten Abriebverhaltens und zur Vermeidung von Transskritionseffekten der rauhen Rückseite bei Magnetbändern ohne Rückseitenbeschichtung auf die glatte Magnetschicht (extrudiert auf Deckschicht A) im aufgewickelten Magnetband, was zur Verbesserung der elektromagnetischen Eigenschaften der Magnetschicht beiträgt, ist ebenso die Optimierung der Folientopographie bezüglich der Gasströmung im Rauhigkeitsprofil erforderlich: Es hat sich gezeigt, daß Gasströmungen im Rauhigkeitsprofil von > 550 sec. für elektromagnetische Eigenschaften besonders geeignet sind ohne dabei das Laufverhalten der Folie zu beeinträchtigen.\nLiegen die Meßwerte für die Gasströmung im Rauhigkeitsprofil unter der angegebenen Grenze wird durch den Transkriptionseffekt die elektromagnetischen Eigenschaften deutlich verschlechtert.\nDie, für die Erzielung von guten Laufeigenschaften und guten Abriebverhaltens notwendige Anzahl der Erhebungen Nc/0.36 mm2 der rauheren Rückseite, die in dem in Gleichung (3) beschriebenen Bereich liegen muß, und die zur Vermeidung von Transkriptionseffekten der rauhen Rückseite bei Magnetbändern ohne Rückseitenbeschichtung auf die glatte Magnetschicht (extrudiert auf Deckschicht A) im aufgewickelten Magnetband, welches eindeutig zu einer Verbesserung der elektromagnetischen Eigenschaften führt, erforderliche Gasströmung im Rauhigkeitsprofil von > 550 sec. kann nur durch die gezielte Verwendung von Pigmentsysteme mit mindestens zwei unterschiedlichen Partikeldurchmesser (d50) im Bereich von 0,3-0,6 µm in einer Partikelkonzentration von 0,05-1 Gew.-% erreicht werden.\nDie geeignete Kombination der Partikeldurchmesser und Partikelkonzentrationen wird durch die notwendige Anzahl an Erhebungen Nc/0.36 mm2 der rauheren Rückseite (Gleichung 3) in Kombination mit der Gasströmung im Rauhigkeitsprofil vorgegeben.\nAls besonders zweckmäßig hat es sich erwiesen, wenn der Messwert für die Gasströmung im Rauhigkeitsprofil der Deckschicht C > 600 sec. insbesondere > 650 sec. ist.\n"Dual-Surface"-Folien vom AB-Typ müssen bei vergleichbarer Funktion mit einer erhöhten Menge an Partikeln hergestellt werden, was zwangsläufig mit einer Erhöhung der Trübung einhergeht. Erfindungsgemäße Folien mit mindestens ebensolcher Funktionalität können mit erheblich weniger Partikeln hergestellt werden, was zu geringeren Produktionskosten und zu geringeren Trübungswerten führt. Der spezifische Trübungswert der erfindungsgemäßen Folien ist ≤ 0.4%/mm, wobei die spezifische Trübung definiert ist als die Trübung der Folie gemäß der Norm ASTM-D 1003-61 dividiert durch die Gesamtdicke der gemessenen Folie in µm.\nAls besonders z weckmäßig hat es sich erwiesen, wenn der Ra-Wert der Deckschicht A bevorzugt ≤ 13 nm, insbesondere ≤ 11 nm beträgt. Der Rz-Wert dieser Oberfläche ist bevorzugt ≤ 130 nm, besonders bevorzugt ≤ 110 nm. Die Topographie der Deckschicht A, ausgedrückt durch die Gleichung (1), ist bevorzugt, wenn A1 = 500, insbesondere A1 = 600 und/oder A2 bevorzugt = 6.000, insbesondere 5.000 und/oder B1 bevorzugt = 6.8, insbesondere B1 = 6.6 und/oder B2 bevorzugt = 7.9, insbesondere B2 = 7.8.\nDie Deckschicht C besitzt bevorzugt eine Rauhigkeit Ra ≤ 25 nm, insbesondere 20 nm, ganz besonders bevorzugt ≤ 18 nm, wobei die Bedingung, daß die Rauhheit Ra der Deckschicht C immer größer ist als die der Deckschicht A, weiterhin erfüllt ist. Die Topographie der Deckschicht C, ausgedrückt durch die Gleichung (3), ist bevorzugt, wenn F1 = 8500, insbesondere F1 = 9000 und/oder F2 bevorzugt = 11.500, insbesondere 11.000 und/oder G1 bevorzugt = 8.5, insbesondere G1 = 9.0 und/oder G2 bevorzugt = 11.5, insbesondere G2 = 11.0.\nBevorzugte spezifische Trübungen für die erfindungsgemäße Folie liegen bei ≤ 0.35%/µm, insbesondere bei ≤ 0.30%/µm.\nIn den bevorzugten und den besonders bevorzugten Ausführungsformen zeichnet sich die erfindungsgemäße Folie überraschenderweise durch verbesserte elektromagnetische Eigenschaften bedingt durch ein geringeres Transskriptionsverhalten aus.\nDie erfindungsgemäße Folie enthält zur Erzielung der guten elektromagnetischen Eigenschaften sowie hoher Abriebfestigkeit und verbesserter Transkription in den Deckschichten Pigmente. Die Steuerung des Ausmaßes der Topographie im Rahmen der Gleichungen (1) und (3) geschieht zweckmäßigerweise durch Variation der Pigmentkonzentration und/oder deren mittlerer Korngröße d50. Zur Erreichung der Topographie der Deckschicht A nach Gleichung (1) haben sich Pigmentkonzentrationen von 500 ppm bis 10.000 ppm, bevorzugt 800 ppm bis 8.000 ppm, insbesondere 1.000 ppm bis 6.000 ppm bei mittleren Korngrößen (d50) von 0.1 mm bis 2.0 mm, bevorzugt 0.2 mm bis 1.5 mm, insbesondere 0.3 mm bis 1.0 mm, erwiesen. Handelt es sich bei den eingesetzten Pigmenten um agglomerationsfähige Pigmente wie Al2O3 oder SiO2 so ist mit "mittlerer Korngröße" deren Sekundärkorngröße gemeint. Üblicherweise liegen die Primärkorngrößen solcher Pigmente bei 10 bis 100 nm. Die eingesetzten Pigmentsysteme können eine monomodale oder als Mischung von zwei oder mehreren Pigmentsystemen auch eine bimodale oder multimodale Verteilung aufweisen, wobei im Falle der bimodalen Verteilung sich diese in ihren jeweiligen d50-Werten unterscheiden. Bevorzugt werden Pigmente mit einer engen Korngrößenverteilung eingesetzt.\nZur Erreichung der Topographien der Deckschicht C nach Gleichung (3) haben sich Pigmentkonzentrationen von 1.000 ppm bis 15.000 ppm, bevorzugt 2.000 ppm bis 12.000 ppm, insbesondere 3.000 ppm bis 10.000 ppm erwiesen bei mittleren Korngrößen (d50) von 0.1 mm bis 2.0 mm, bevorzugt 0.2 mm bis 1.8 mm, insbesondere 0.3 mm bis 1.5 mm, erwiesen. Handelt es sich bei den eingesetzten Pigmenten um agglomerationsfähige Pigmente wie Al2O3 oder SiO2, so ist mit "mittlerer Korngröße" deren Sekundärkorngröße gemeint. Üblicherweise liegen die Primärkorngrößen solcher Pigmente bei 10 bis 100 nm. Die eingesetzten Pigmentsysteme können eine monomodale oder als Mischung von zwei oder mehreren Pigmentsystemen auch eine bimodale oder multimodale Verteilung aufweisen, wobei im Falle der bimodalen Verteilung sich diese in ihren jeweiligen d50-Werten unterscheiden. Bevorzugt werden Pigmente mit einer engen Korngrößenverteilung eingesetzt.\nErfindungsgemäß ist die Folie zumindest dreischichtig aufgebaut und weist auf der einen Seite der Schicht B (= Basisschicht) die Deckschicht A und auf der anderen Seite der Schicht B eine weitere Deckschicht C aus Polyethylenterephthalat auf. Beide Deckschichten enthalten die für die Erreichung der Topographien der Folie förderlichen Pigmente.\nFür die Materialien der verschiedenen Schichten können prinzipiell verschiedene Rohstoffe verwendet werden. Es ist jedoch bevorzugt, die einzelnen Schichten auf Basis von Polyesterrohstoffen herzustellen.\nDie Basisschicht B der Folie besteht bevorzugt zu mindestens 90 Gew.-% aus einem thermoplastischen Polyester. Dafür geeignet sind Polyester aus Ethylenglykol und Terephthalsäure (= Polyethylenterephthalat, PET), aus Ethylenglykol und Naphthalin- 2,6-dicarbonsäure (= Polyethylen-2,6-naphthalat, PEN), aus 1,4-Bis-hydroximethylcyclohexan und Terephthalsäure [= Poly(1,4-cyclohexandimethylenterephthalat, PCDT) sowie aus Ethylenglykol, Naphthalin-2,6-dicarbonsäure und Biphenyl-4,4'- dicarbonsäure (= Polyethylen-2,6-naphthalatbibenzoat, PENBB). Besonders bevorzugt sind Polyester, die zu mindestens 90 mol-%, bevorzugt mindestens 95 mol-%, aus Ethylenglykol- und Terephthalsäure-Einheiten oder aus Ethylenglykol- und Naphthalin- 2,6-dicarbonsäure-Einheiten bestehen. Die restlichen Monomereinheiten stammen aus anderen aliphatischen, cycloaliphatischen oder aromatischen Diolen bzw. Dicarbonsäuren, wie sie auch in der Schicht A (oder der Schicht C) vorkommen können.\nAndere aromatische Dicarbonsäuren sind bevorzugt Benzoldicarbonsäuren, Naphthalindicarbonsäuren (beispielsweise Naphthalin-1,4- oder 1,6-dicarbonsäure), Biphenyl-x,x'-dicarbonsäuren (insbesondere Biphenyl-4,4'-dicarbonsäure), Diphenylacetylen-x,x'-dicarbonsäuren (insbesondere Diphenylacetylen-4,4'- dicarbonsäure) oder Stilben-x,x'-dicarbonsäuren. Von den cycloaliphatischen Dicarbonsäuren sind Cyclohexandicarbonsäuren (insbesondere Cyclohexan-1,4- dicarbonsäure) zu nennen. Von den aliphatischen Dicarbonsäuren sind die (C3-C19) Alkandisäuren besonders geeignet, wobei der Alkanteil geradkettig oder verzweigt sein kann.\nDie Herstellung der Polyester kann nach dem Umesterungsverfahren erfolgen. Dabei geht man von Dicarbonsäureestern und Diolen aus, die mit den üblichen Umesterungskatalysatoren, wie Zink-, Calcium-, Lithium-, Magnesium- und Mangan- Salzen, umgesetzt werden. Die Zwischenprodukte werden dann in Gegenwart allgemein üblicher Polykondensationskatalysatoren, wie Antimontrioxid oder Titan-Salzen, polykondensiert. Die Herstellung kann ebenso gut nach dem Direktveresterungsverfahren in Gegenwart von Polykondensationskatalysatoren erfolgen. Dabei geht man direkt von den Dicarbonsäuren und den Diolen aus.\nAls vorteilhaft haben sich solche Verfahren erwiesen, bei denen Umesterungskatalysatoren eingesetzt werden, bei denen nur wenige und/oder nur kleine Erhebungen/Vorsprünge auf der Oberfläche der Folie erzeugt werden. Bevorzugt sind hierbei insbesondere Magnesium- und Mangan-Salze. Diese Umesterungskatalysatoren werden vorteilhaft bei der Herstellung des Basisrohstoffes, besonders vorteilhaft aber bei der Herstellung des Rohstoffes für die Deckschichten verwendet.\nFür die Deckschichten können prinzipiell die gleichen Polymere verwendet werden, wie für die Basisschicht. Daneben können in den Deckschichten auch andere Materialien enthalten sein, wobei dann die Deckschichten bevorzugt aus einem Gemisch von Polymeren, einem Copolymeren oder einem Homopolymeren besteht, welches Ethylen-2,6-naphthalat-Einheiten und Ethylen-terephthalat-Einheiten enthalten. Bis zu 10 Mol-% der Polymere können aus weitere Comonomeren (s. o.) bestehen.\nFür eventuell vorhandene Zwischenschichten können prinzipiell die gleichen Polymere verwendet werden, wie zuvor für die Basisschicht und die Deckschichten beschrieben.\nDie Basisschicht und die anderen Schichten können zusätzlich übliche Additive, wie bspw. Stabilisatoren und/oder Antiblockmittel, enthalten. Sie werden zweckmäßig dem Polymer bzw. der Polymermischung bereits vor dem Aufschmelzen zugesetzt. Als Stabilisatoren werden beispielsweise Phosphorverbindungen, wie Phosphorsäure oder Phosphorsäureester, eingesetzt.\nTypische Antiblockmittel (in diesem Zusammenhang auch als Pigmente bezeichnet) sind anorganische und/oder organische Partikel, beispielsweise Calciumcarbonat, amorphe Kieselsäure, Talk, Magnesiumcarbonat, Bariumcarbonat, Calciumsulfat, Bariumsulfat, Lithiumphosphat, Calciumphosphat, Magnesiumphosphat, Aluminiumoxid, LiF, Calcium-, Barium-, Zink- oder Mangan-Salze der eingesetzten Dicarbonsäuren, Ruß, Titandioxid, Kaolin oder vernetzte Polystyrol- oder Arcrylat- Partikel.\nAls Additive können auch Mischungen von zwei und mehr verschiedenen Antiblockmitteln oder Mischungen von Antiblockmitteln gleicher Zusammensetzung, aber unterschiedlicher Partikelgröße gewählt werden. Die Partikel können den einzelnen Schichten in den jeweils vorteilhaften Konzentrationen, z. B. über Masterbatche bei der Extrusion zugegeben werden. Als besonders geeignet haben sich Pigmentkonzentrationen von 0.1 bis 5 Gew.-% erwiesen. Eine detaillierte Beschreibung der einsetzbaren Antiblockmittel findet sich beispielsweise in der EP-A-0 602 964.\nDie Basisschicht der erfindungsgemäßen Folie ist im wesentlichen unpigmentiert, kann jedoch durch das Einbringen von Regenerat (= wiederverwertbare Folienreste) Pigmente in kontrollierter Menge enthalten, wobei diese Menge so gewählt wird, daß sie sich nicht negativ auf die Anzahl der Erhebungen/Vorsprünge der Deckschichten auswirkt.\nDie erfindungsgemäße Polyesterfolie ist mindestens dreischichtig aufgebaut und enthält die beiden Deckschichten A und C. Dicke und Zusammensetzung der zweiten Deckschicht C können unabhängig von der Deckschicht A gewählt werden, wobei die zweite Deckschicht ebenfalls die bereits genannten Polymere oder Polymermischungen enthalten kann, welche aber nicht mit der ersten Deckschicht identisch sein müssen. Die zweite Deckschicht kann auch andere gängige Deckschichtpolymere enthalten. Bevorzugt sind beide Deckschichten gleich dick. Der Vorteil der erfindungsgemäßen Folie liegt gerade darin, daß sich die unterschiedlichen Deckschichttopographien durch gezielte Variation der Pigmentkonzentration und/oder der Pigmentkorngröße bei im wesentlichen gleicher Deckschichtdicke einstellen lassen.\nZwischen der Basisschicht und den Deckschichten kann sich gegebenenfalls noch eine Zwischenschicht befinden. Diese kann wiederum aus den für die Basisschicht beschriebenen Polymeren bestehen. In einer besonders bevorzugten Ausführungsform besteht sie aus dem für die Basisschicht verwendeten Polyester. Sie kann auch die für die Deckschichten beschriebenen Additive enthalten. Die Dicke der Zwischenschicht ist im allgemeinen in der Größenordnung der Deckschichtdicken.\nBei der dreischichtigen erfindungsgemäßen Folie sind die Dicken der Deckschichten A und C im allgemeinen größer als 0,2 mm und liegen im Bereich von 0,3 bis 2,5 mm, bevorzugt im Bereich von 0,5 bis 2,0 mm, besonders bevorzugt im Bereich von 0,7 bis 1,8 mm, wobei die Deckschichten A und C gleich oder verschieden dick sein können. Bevorzugt sind sie im wesentlichen gleich dick.\nDie Gesamtdicke der erfindungsgemäßen Polyesterfolie kann innerhalb weiter Grenzen variieren. Sie beträgt 5 bis 40 mm, insbesondere 7 bis 20 mm, vorzugsweise 9 bis 15 mm.\nZur Herstellung der Schichten A und C (Deckschichten A und C) werden Granulate aus Polyethylenterephthalat jeweils einem Extruder zugeführt. Die Materialien werden bei etwa 300°C aufgeschmolzen und extrudiert.\nDie Polymere für die Basisschicht werden zweckmäßig über einen weiteren Extruder zugeführt. Etwa vorhandene Fremdkörper oder Verunreinigungen lassen sich aus der Polymerschmelze vor der Extrusion abfiltrieren. Die Schmelzen werden dann in einer Mehrschichtdüse zu flachen Schmelzefilmen ausgeformt und übereinander geschichtet. Anschließend wird der Mehrschichtfilm mit Hilfe einer Kühlwalze und gegebenenfalls weiteren Walzen abgezogen und verfestigt.\nDie biaxiale Verstreckung wird im allgemeinen sequentiell durchgeführt. Dabei wird vorzugsweise erst in Längsrichtung (d. h. in Maschinenrichtung) und anschließend in Querrichtung (d. h. senkrecht zur Maschinenrichtung) verstreckt. Dies führt zu einer Orientierung der Molekülketten. Das Verstrecken in Längsrichtung läßt sich mit Hilfe zweier entsprechend dem angestrebten Streckverhältnis verschieden schnell laufender Walzen durchführen. Zum Querverstrecken benutzt man allgemein einen entsprechenden Kluppenrahmen.\nDie Temperatur, bei der die Verstreckung durchgeführt wird, kann in einem relativ großen Bereich variieren und richtet sich nach den geforderten Eigenschaften der Folie. Im allgemeinen wird die Längsstreckung bei 80 bis 130°C und die Querstreckung bei 90 bis 150°C durchgeführt. Das Längsstreckverhältnis liegt allgemein im Bereich von 2,5 : 1 bis 6 : 1, bevorzugt von 3 : 1 bis 5, 5 : 1. Das Querstreckverhältnis liegt allgemein im Bereich von 3,0 : 1 bis 5,0 : 1, bevorzugt von 3,5 : 1 bis 4,5 : 1.\nVor der Querstreckung kann man eine oder beide Oberfläche(n) der Folie nach den bekannten Verfahren in-line beschichten. Die In-Line-Beschichtung kann beispielsweise zu einer verbesserten Haftung der magnetisierbaren Schicht aber auch zur Verbesserung des antistatischen Verhaltens oder des Verarbeitungsverhaltens dienen.\nDie biaxial verstreckte und thermofixierte Polyesterfolie kann vor dem Aufbringen der magnetisierbaren Schicht auf einer oder beiden Seite(n) corona- oder flammbehandelt werden. Die Behandlungsintensität ist so gewählt, daß die Oberflächenspannung der Folie im allgemeinen über 45 mN/m liegt.\nSofern erwünscht, erfolgt das Aufbringen von magnetisierbaren Schichten auf üblichen industriellen Anlagen.\nEin Vorteil der Erfindung besteht darin, daß die Herstellungskosten der erfindungsgemäßen Folie geringer sind als diejenigen nach dem Stand der Technik. Die verarbeitungs- und gebrauchsrelevanten Eigenschaften der erfindungsgemäßen Folie sind auf die gewünschten Eigenschaften maßgeschneidert. Die bei der Herstellung der Folie anfallenden Folienabfälle werden als Regenerat, ohne Einbuße in der Qualität, wiederverwendet.\nDie Folie eignet sich hervorragend als Trägerfolie für Magnetbänder ohne Rückseitenbeschichtung.\nZusammengefaßt zeichnet sich die erfindungsgemäße Folie durch gute elektromagnetische Eigenschaften bei hoher Abriebfestigkeit und einem verbessertem und vernachlässigbaren Transkriptionsverhalten aus. Desweiteren zeichnet sich die Folie durch hohe Antistatikeigenschaften aus. Außerdem besitzt sie das gewünschte gute Verarbeitungsverhalten, insbesondere hervorragende Schneidbarkeit und Wickeleigenschaften.\nDie nachstehende Tabelle (Tabelle 1) faßt die wichtigsten erfindungsgemäßen Folieneigenschaften noch einmal zusammen. Tabelle 1\nZur Charakterisierung der Rohstoffe und der Folien wurden die folgenden Methoden benutzt:\nDie Rauhigkeit Ra der Folie wurde nach DIN 4762 bei einem Cutt-off von 0,08 mm bestimmt.\nGerät: Perthometer S8P (Fa. Hommel) auf Glasplatte\nTaster: RFHTB-50 mit Kufe\nNadeldurchmesser: 5 µm\nAuflagekraft: 0,4 mN\nAbstandkufe: -25 mm\nBestimmung der spezifischen Trübung\nDie Trübung der Folie wurde nach ASTM-D 1003-61 (Meßmethode A) mit dem Meßgerät XL-211 Hazemeter der Firma BYK Gardner gestimmt. Die spezifische Trübung ist definiert als:\nBestimmung der Anzahl von Erhebungen auf Folienoberflächen durch Schattentopografie\nFür diese Messungen werden Folienproben flach auf einen Probenhalter aufgebracht. Anschließend werden diese unter einem Winkel a mit einer dünnen Metallschicht (z. B. aus Silber) schräg bedampft. Dabei ist a der Winkel zwischen Probenoberfläche und der Ausbreitungsrichtung des Metalldampfes. Durch diese Schrägbedampfung entsteht hinter der Erhebung ein Schattenwurf. Da die Schatten noch nicht elektrisch leitfähig sind, wird die Probe anschließend noch mit einem zweiten Metall (z. B. Gold) bedampft oder gesputtert, wobei die zweite Beschichtung senkrecht auf die Probenoberfläche auftrifft und somit bei der zweiten Beschichtung keine Schatten entstehen.\nDie so präparierten Probenoberflächen werden in einem Rasterelektronenmikroskop (REM) abgebildet. Die Schatten der Erhebungen sind infolge des Materialkontrastes der Metalle sichtbar. Die Probe wird im REM so orientiert, daß die Schatten parallel zu einem Bildrand verlaufen. Für die Bildaufnahme werden folgende Bedingungen am REM eingestellt: Sekundärelektronendetektor, Arbeitstabstand 10 mm, Beschleunigungsspannung 10 kV und Spot 4,5. Die Helligkeit und Kontrast werden so eingestellt, daß sämtliche Bildinformationen als Grauwerte dargestellt werden und die Intensität des Grundrauschens so klein ist, daß er nicht als Schatten detektiert wird. Die Länge der Schatten wird mit dem Bildanalyse ausgemessen. Der Schwellwert für die Schattenerkennung wird auf die Stelle gelegt, wo die 2. Ableitung der Grauwertverteilung des Bildes den Nullpunkt durchquert. Vor der Schattenerkennung wird das Bild mit einem N×N-Filter (Größe 3, 1 Iteration) geglättet. Durch die Setzung eines Rahmens ("frame") wird sichergestellt, daß Erhebungen, die im Bild nicht vollständig abgebildet werden, nicht mitgemessen werden. Die Vergrößerung, der Rahmengröße und die Anzahl der ausgewerteten Bildern werden so gewählt, daß insgesamt 0,36 mm2 Folienoberfläche ausgewertet werden.\nDie Höhe der einzelnen Erhebungen wird aus den einzelnen Schattenlängen mit folgender Beziehung errechnet:\nh = (tan α).L (4)\nwobei h die Höhe der Erhebung, α der Bedampfungswinkel und L die Schattenlänge ist. Die so ermittelten Erhebungen werden in Klassen eingeteilt um zu einer Häufigkeitsverteilung zu kommen. Die Einteilung erfolgt in 0,05 mm-breite Klassen zwischen 0 und 1 mm, wobei die kleinste Klasse (0 bis 0,05 mm) für weitere Auswertungen nicht verwendet wird.\nBestimmung der elektromagnetischen Eigenschaften (EMP)\nDie elektromagnetischen Eigenschaften wurden nach DIN IEC 60 B (CO) 69 bestimmt. Es wurde jeweils die Außenseite (Koex-A) der Folien nach den bekannten Verfahren magnetisch beschichtet, kalandriert und für die Bestimmung der elektromagnetischen Eigenschaften ausgewertet wurden. Die Stärke der Magnetschicht beträgt typischerweise 2.0 bis 2.8 µm. Es wurde keine Rückseitenbeschichtung aufgebracht.\nDie Abriebfestigkeit wurde mit einer umgebauten Tonbandmaschine, wie in Abb. 1 dargestellt, ermittelt. Die Ausstattung des Gerätes beinhaltet zwei Meßgeräte (2 und 3) zur Kontrolle der Bandspannung und einem Pin (1), über den eine Seite der Oberfläche der Folie bei einer definierten Geschwindigkeit und einem definierten Winkel (θ) gezogen wird. Der an dem Pin erzeugte Abrieb wird mittels optischer und mikroskopischer Methoden klassifiziert (- = viel Abrieb, 0 = Abrieb vergleichbar zu Standard, + = besser als Standard, ++ = wenig Abrieb).\nZur Beurteilung der Abriebfestigkeit wurden entsprechende Schmalschnitte von 1 cm Breite und 200 Meter Länge präpariert. Die Bestimmung der Abriebfestigkeit erfolgte jeweils nur auf der Folienseite, die später als Rückseite des Magnetbandes verwendet wurde.\nBandgeschwindigkeit: 19 cm/sec.\nBandspannung: 200 g\nPin: SUS 204 2S, 6 mm, CrO2 Oberfläche\nDas Prinzip des Meßverfahrens basiert auf der Luftströmung zwischen einer Folienseite und einer glatten Silizium-Wafer-Platte. Die Luft strömt von der Umgebung einen evakuierten Raum, wobei die Grenzfläche zwischen Folie und Silizium-Wafer- Platte als Strömungswiderstand wirkt.\nEine runde Folienprobe wird auf einer Silizium-Wafer-Platte, in deren Mitte eine Bohrung die Verbindung zu dem Rezipienten gewährleistet, gelegt. Der Rezipient wird auf einen Druck kleiner 0,1 mbar evakuiert. Bestimmt wird die Zeit [sec.], die die Luft benötigt, um in dem Rezipienten einen Druckanstieg von 56 mbar zu bewirken. Meßbedingungen Meßfläche: 45,1 [cm2]\nAnpreßgewicht 1276 [g]\nLufttemperatur 23 [°C]\nLuftfeuchte 50 [%] rel. Feuchte\nLuftdruck 1 [bar]\nGassammelvolumen 1,2 [cm3]\nDruckintervall 56 [mbar]\nChips aus Polyethylenterephthalat (hergestellt über das Umesterungsverfahren mit Mn als Umesterungskatalysator, Mn-Konzentration: 100 ppm) und arteigenes Recyclat mit einer "allgemeinen" Partikelkonzentration von 1.150 ppm (CaCO3 < 1.0 µm; Al2O3 0.06 µm) wurden bei 135°C auf eine Restfeuchte von unterhalb 50 ppm getrocknet und dem Extruder für die Basisschicht B zugeführt.\nDaneben wurden Mischungen von Chips aus Polyethylenterephthalat (hergestellt über das Umesterungsverfahren mit Mn als Umesterungskatalysator, Mn-Konzentration: 100 ppm), die entsprechend Tabelle 2 pigmentiert sind, ungetrocknet den jeweiligen Doppelschneckenextrudern für die Deckschichten A und C zugeführt.\nEs wurde durch Coextrusion und anschließende stufenweise Orientierung in Längs- und Querrichtung eine transparente dreischichtige A/B/C- mit einer Gesamtdicke von 15 (13) mm hergestellt. Die Dicke der jeweiligen Deckschichten wurde über den Durchsatz der Coextruder geregelt und zu je 1 µm eingestellt. Basisschicht B 50,0 Gew.-% Polyethylenterephthalat mit einem SV-Wert von 770\n50,0 Gew.-% Recyclat mit einem SV-Wert von 730\nFür die Vergleichsbeispiele 1 bis 4 wurde gemäß der technischen Beschreibung zu den Beispielen 1 und 2 vorgegangen. Die Pigmentierung der Deckschichten ist in Tabelle 3 dargestellt. Tabelle 2\nTabelle 4 zeigt eindeutig, daß Folien, deren Topografie im erfindungsgemäßen Bereich liegen (Beispiel 1), bessere und (Beispiel 2), hervorragende elektromagnetische Eigenschaften (EMP) verbunden mit guten Abriebfestigkeiten aufweisen. Vor allem die Variation in den Parametern F und G der C-Schicht und der Messwert der Gasströmung im Rauhigkeitsprofil für die C-Schicht zeigen, wie diese sich auf die elektromagnetischen Eigenschaften auswirken. In den erfindungsgemäßen Beispielen konnten die EMP gegenüber dem Standard (Vergleichsbeispiel 1-4) um bis zu 0,5-1 dB verbessert werden. Tabelle 4\nTabelle 5 zeigt, daß Folien gemäß Stand der Technik (ABC) nicht die gestellten Aufgabe, verbesserte elektromagnetische Eigenschaften für Magnetbänder ohne Rückseitenbeschichtung, lösen.\nVergleichsbeispiel 1 und 3 zeigen, daß wenn die Anzahl der Erhebungen hc ausgedrückt mit Hilfe der Parameter F und G außerhalb (oberhalb) des beanspruchten Bereichs, jedoch der Messwert für die Gasströmung im Rauhigkeitsprofil im beanspruchten Bereich liegen, die elektromagnetischen Eigenschaften den Anforderungen nicht genügen.\nVergleichsbeispiel 2 und 4 zeigen, daß wenn die Anzahl der Erhebungen hc ausgedrückt mit Hilfe der Parameter F und G im beanspruchten Bereich, jedoch der Messwert für die Gasströmung im Rauhigkeitsprofil außerhalb des beanspruchten Bereichs liegen, die elektromagnetischen Eigenschaften den Anforderungen ebenso nicht genügen.\nDie Vergleichsbeispiele 2 und 4 zeigen weiterhin, daß der Einfluß der Schicht A, beschrieben durch die Anzahl der Erhebungen ha ausgedrückt mit Hilfe der Parameter A und B, auf die elektromagnetischen Eigenschaften für Magnetbänder ohne Rückseitenbeschichtung überraschender Weise untergeordnet ist.\n1. Biaxial orientierte, coextrudierte, mindestens dreischichtige Polyesterfolie, deren beide Oberflächen durch Deckschichten A und C gebildet werden, wobei sich zwischen diesen Deckschichten eine Basisschicht B befindet, dadurch gekennzeichnet, daß die Deckschicht A\n- eine Anzahl von Erhebungen/Vorsprüngen Na pro 0.36 mm2 aufweist, die mit ihren jeweiligen Höhen ha in folgender Beziehung steht:\nB2 = 8.0 und\nund die Deckschicht C\n- einen Ra-Wert aufweist, der größer ist als der, der Deckschicht A und eine\n- Anzahl von Erhebungen/Vorsprüngen Nc pro 0.36 mm2 aufweist, die mit ihren jeweiligen Höhen hc in folgender Beziehung steht:\nund die Gasströmung im Rauhigkeitsprofil der Oberfläche aus Deckschicht C > 550 sec. liegt.\n2. Folie nach Anspruch 1, dadurch gekennzeichnet, daß in der Deckschicht C Pigmentsysteme verwendet werden, die aus zwei unterschiedlichen Partikeldurchmessern (d50) im Bereich von 0,3-0,6 µm zusammengesetzt sind und die jeweils in einer Partikelkonzentration von 0,1-1 Gew.-% (bezogen auf das Gewicht der Deckschicht) enthalten sind.\n3. Folie nach Anspruch 1 oder 2, dadurch gekennzeichnet, daß die spezifische Trübung der Folie ≤ 0.4%/µm ist.\n4. Folie nach einem der Ansprüche 1 bis 3, dadurch gekennzeichnet, daß die Deckschichten A Partikel enthält.\n5. Folie nach Anspruch 4, dadurch gekennzeichnet, daß die Deckschicht A Partikel in einer Konzentration von 500 ppm bis 10.000 ppm, bezogen auf das Gewicht der Deckschicht, enthält.\n6. Folie nach Anspruch 4 oder 5, dadurch gekennzeichnet, daß die mittlere Korngröße d50 der Partikel in der Deckschicht A zwischen 0.2 mm und 2.0 mm liegt.\n7. Folie nach einem oder mehreren der Ansprüche 2 bis 6, dadurch gekennzeichnet, daß die durch die Gleichungen (1) und (3) ausgedrückten unterschiedlichen Topographien der Deckschichten A und C durch Variation der Konzentration der Partikel/Partikelsysteme in den Deckschichten A und C und/oder durch verschiedene mittlere Korngrößen d50 der Partikel/Partikelsysteme in den Deckschichten A und C eingestellt werden.\n8. Folie nach einem oder mehreren der Ansprüche 1 bis 7, dadurch gekennzeichnet, daß die Deckschichtdicken der Deckschichten A und C unabhängig voneinander gleich oder verschieden sind und zwischen 0.3 bis 2.5 mm liegen.\n9. Folie nach einem oder mehreren der Ansprüche 1 bis 8, dadurch gekennzeichnet, daß die Gesamtfoliendicke 5 mm bis 40 mm beträgt.\n10. Folie nach einem oder mehreren der Ansprüche 1 bis 9, dadurch gekennzeichnet, daß die Basisschicht B Folienregenerat enthält.\n11. Verfahren zur Herstellung einer biaxial orientierten, coextrudierten, mindestens dreischichtigen Polyesterfolie gemäß Anspruch 1, bei dem Polyesterschmelzen entsprechend den Zusammensetzungen der Deck- und Basisschichten einer Mehrschichtdüse zugeführt werden, aus dieser auf eine Abkühlwalze extrudiert werden und die so erhaltene Vorfolie anschließend biaxial verstreckt und hitzefixiert wird, wobei die Deckschicht A\n0.01 mm ≤ hc ≤ 10 mm\n12. Magnetisches Aufzeichnungsmedium, enthaltend eine Folie nach Anspruch 1 und eine auf einer Oberfläche der Folie aufgebrachten magnetisierbaren Schicht.\n13. Magnetisches Aufzeichnungsmedium nach Anspruch 12, dadurch gekennzeichnet, daß die magnetisierbare Schicht auf die Deckschicht A aufgebracht ist.\n14. Verwendung einer Folie nach Anspruch 1 als Magnetband.


Seitentitel: Plastik, TTIP, Wasser\nwww.Argeschoepfung.at :: Newsletter Aktuelles :: ARCHIV 2014 bis 2017 :: Plastik, TTIP, Wasser\ndie fünfte Ausgabe unseres Newsletters mit Servicefunktion behandelt schwerpunktmäßig die Themen Mikroplastik und Wasser. Dieses bekannt als Basis jeglichen irdischen Lebens, jenes trotz seiner Allgegenwart und Gefährlichkeit für das Leben noch ziemlich unbekannt.\nDie Absicht unseres Newsletters liegt jedoch nicht nur darin, zu informieren, sondern er soll vor allem auch Orientierungs- und Entscheidungshilfen im Alltag für den persönlichen und kirchlichen Bereich sowie für gesellschaftspolitische Entscheidungen bieten.\nZu diesem Zweck wird er auch immer von Eigenveranstaltungen mit Experten begleitet. Wir erinnern an den 2. Info-Abend „Umweltgifte, mehr als Problemstoffe“ am 13. März, an das „Klimasymposium“ am 8. Mai und verweisen hiermit auf die unten folgende Einladung zum Info-Abend „Schöpfungszeit“ am 28. Mai.\nWeiters wurde stets ein Behelfs-Service zum Gratisdownload angeboten mit Fachkommentaren und theologischen Überlegungen zu den Schwerpunktthemen:\nLebensmittelverschwendung, Falsche Propheten\nbiologischer Landbau – Bewältigungsstrategien zur Hungerbekämpfung\ndie „friedliche“ Nutzung der Kernenergie aus christlicher Weltsicht\nÖsterreich verliert an Boden – UN-Jahr des Bodens\nund nunmehr Wasser und Mikroplastik\nDie hohe Zugriffsrate auf unsere NL-Aussendungen zeigt, dass vom Angebot stark Gebrauch gemacht wird. Um unsere Service erweitern zu können, ersuchen wir Sie daher, uns Ihre geschätzte Rückmeldung zukommen zu lassen, was Sie seit Erhalt unsere Newsletters bereits umsetzen konnten bzw. in naher Zukunft geplant haben, an:\nAktionen – in der Pfarre, in der politischen Gemeinde\nBeispielen geglückter Nachhaltigkeit\nMikroplastik – omnipräsent\nBedrohung aus dem Salbentiegel?\nMikroplastik ist mittlerweile überall in der Natur zu finden und sehr persistent. Zwischen 300 und 500 Jahre benötigt es, damit sich Plastik auflöst. Bei Mikroplastik handelt es sich um Kunststoff-Teilchen verschiedener Herkunft und chemischer Zusammensetzung (Polyethylen (PE), Polyvinylchlorid (PVC), Polypropylen (PP)), welche eine Größe im Mikrometer- oder Nanometerbereich aufweisen.\nIn Gewässern entsteht Mikroplastik einerseits durch die Zersetzung durch photolytische Prozesse bzw. durch den langsamen Zerfall (mechanische Zerkleinerung durch Wellenbewegungen) von Plastikprodukten aus unserem täglichen Gebrauch als auch durch den direkten Eintrag von Kosmetikprodukten, wie Zahnpasten, Duschgels und anderen Hygieneartikeln (siehe Foto 1). Einige Hersteller haben mittlerweile ihre Produktion auf Produkte ohne Mikroplastik umgestellt, jedoch bedarf es einerseits eines weltweiten Verbotes als auch einer Bewusstseinsveränderung der Konsumenten, um diese Eintragsquelle deutlich zu minimieren. Eine weitere Quelle von Mikroplastik sind unter anderem synthetische Kleidungsstücke, wobei durch den Abrieb und vor allem durch das Waschen dieser synthetischen Materialien Mikroplastik in die Umwelt und auch in unseren Organismus gelangen kann.\nDas deutsche Umweltbundesamt schätzt die Zugabe von Mikroplastik bei Kosmetika auf ca. 500t pro Jahr. Aus Kläranlagen kann das Mikroplastik nur mit hohem technischen Aufwand herausgefiltert werden. Die Plastikverschmutzung in unserer Umwelt, insbesondere mit Mikroplastik, wird immer mehr zu einem schwer lösbaren Problem:\nMikroplastik in Kosmetikartikel, von links nach rechts: Duschgel, Peeling, Zahnpasta (Foto © C. Kantner)\nDas Fachjournal Environmental Science & Technology publizierte ein Forschungsprojekt, im Zuge dessen Untersuchungen von Stränden aller sechs Kontinente durchgeführt wurden. Dabei wurden in allen Proben teilweise hohe Anteile an Mikroplastik gefunden.\nDie Ozeane sind sehr bedroht durch das Mikroplastik, wie das Wattmeer, ein sehr sensibles Ökosystem ein Teil der Nordsee, oder das am stärksten belastete Meer das Mittelmeer.\nMikroplastik findet sich sowohl an der Basis der aquatischen Nahrungskette bei Plankton (wie Ruderfußkrebsen) als auch in Krebsen, Muscheln, Würmern, Schnecken, Fischen, Robben, Schildkröten sowie Seemöwen. Schadstoffe, wie Schwermetalle, hormonaktive Substanzen, Pestizide und andere, haften an den Partikeln und können so in den Körper der Organismen gelangen und diese belasten. Das kann bei den betroffenen Organismen zu Unfruchtbarkeit, Geschlechtsänderungen, Entzündungen und zum Tod führen. Mikroplastik ist somit Schadstoff und wird zum Träger von anderen Schadstoffen.\nMikroplastik im Zooplankton, Quelle: https://plastictides.files.wordpress.com/2014/07/zoopl.gif\nPlastik kann Bestandteile wie Weichmacher, Styrolverbindungen, Phthalate usw. enthalten. Viele davon gelten als giftig, krebserregend oder endokrin (in das Hormonsystem eingreifend) wirksam. Und genau solche Gifte können sich dann entlang der Nahrungskette anreichern.\nUntersuchungen im Mittelmeer ergaben, dass auf einen Planktonorganismus zwei Mikroplastikpartikel kommen.\nUntersuchungen in der Donau haben ergeben, dass sich mehr Plastikpartikel als Fischlarven im Wasser befinden und jeden Tag ca. 4,2t Plastikpartikel in das Schwarze Meer gelangen.\nMikroplastik findet sich aber immer öfter auch in anderen Nahrungsmitteln, wie z. B. im Honig oder im Bier, wo teilweise erhebliche Anteile an Plastikpartikeln gefunden worden sind.\nMikroplastik reichert sich immer mehr in unserer Umwelt an, ist sehr persistent und die Langzeitfolgen für die Umwelt und für uns Menschen sind noch nicht abschätzbar.\nDie Devise lautet: selber aktiv werden – jeder kann etwas dagegen tun!\nKaufen Sie keine Kosmetika mehr, in welchen sich Mikroplastik befindet, schauen Sie dabei auf die Inhaltsstoffe auf der Verpackung; wenn sie Polyethylen (PE), Polypropylen (PP), Polyethylenterephtalat (PET), Polymethylmethacrylat (PMMA) oder Nylon lesen, dann befindet sich Plastik in dem Produkt!\nKaufen Sie Naturkosmetika, in welchen sich pflanzliche Inhaltsstoffe (z. B: Zuckertenside, Kieselsäure, Leinsamen und Heilerde befinden, am besten aus biologischer Produktion!\nMachen Sie Druck bei den Herstellern und fragen Sie bei Supermärkten, Discountern und Ähnlichen nach, warum Sie Produkte mit Mikroplastik führen!\nUnterschreiben Sie Petitionen, welche sich für ein Verbot von Mikroplastik einsetzen!\nVermeiden sie Plastikmüll allgemein, dies verringert ebenso den Eintrag in die Umwelt!\nVermeiden Sie Plastiksackerl, tragen sie Stofftaschen, am besten aus Biobaumwolle! Fragen Sie auch beim Einkaufen nach, warum Plastiksackerl ausgegeben werden – das schafft Bewusstsein!\nKaufen Sie Getränke aus Mehrwegflaschen und/oder Glasflaschen!\nKaufen Sie möglichst wenig Kleidung aus synthetischen Materialen, am besten aus Bio-Baumwolle!\nTrennen Sie Müll fachgerecht und sortenrein!\nEinkaufsratgeber Bund für Umwelt und Naturschutz Deutschland e.V. (Bund)\nWiderstand gegen das Freihandelsabkommen TTIP zeigt immer mehr Wirkung\nDas TTIP-Trojanische Pferd vor dem Linzer Landhaus\nDank des großen Widerstands der europäischen und amerikanischen Zivilbevölkerung wurde ein wichtiger Zwischenerfolg im Kampf gegen die Freihandelsabkommen errungen. Wie Ignacio Carcia Bercero, Chefunterhändler der zuständigen EU-Kommissarin Cecilia Malmström, bestätigte, wird es nicht mehr möglich sein, das Abkommen vor den amerikanischen Präsidentschaftswahlen abzuschließen(1).\nEine zentrale Hoffnung der Verhandlungsführer auf beiden Seiten des Atlantiks, das Abkommen aus den US-Wahlen heraus zu halten, wird sich daher nicht erfüllen. Verantwortlich dafür ist einerseits der starke Widerstand in Europa und etwas abgeschwächt in den USA gegen TTIP, vor allem aber die Verzögerungen beim Verhandlungsprozess rund um die Transpazifische Partnerschaft (TPP) zwischen den USA und asiatischen Staaten.\nVom ÖGB bis zu kirchlichen Organisationen-breiter Widerstand gegen TTIP in Linz\nDas generelle Unbehagen in der Bevölkerung gegenüber vermeintlich sinnvollen Handelsabkommen auf beiden Seiten des Atlantiks wird damit endlich auch von der Politik ernst genommen.\nWie groß der Widerstand vor allem auch in Österreich ist, zeigte eindrucksvoll der TTIP-Aktionstag am 18. April 2015. Über ganz Österreich verteilt gingen mehr als 20.000 Menschen bei 14 Veranstaltungen auf die Straße und zeigten damit eindeutig, dass sie für eine andere, ökologischere und menschlichere Handelspolitik eintreten (2).\nBild aus dem Dossier Wasser/Bildquelle: M.Großmann/pixelio.de\nDer stille Schrei des Wassers\nKürzung und Übersetzung von JURIGA Roman, Silent Cry of Water, 2006 (http://www.ecen.org/thematic-work/theology-and-creation-time)\nWenn wir alle spirituellen, nützlichen und sozialen Aspekte des Wassers in der Geschichte der Menschheit in Betracht ziehen, müssen wir uns fragen, was mit unserer Beziehung zum Wasser passiert ist. Was hindert uns heute daran, zu sehen, dass uns das Wasser von Gott als wertvolles Geschenk gegeben wurde? Ein Geschenk, das unser und aller Geschöpfe Leben erhalten, reinigen und bereichern soll.\nEin verantwortungsvoller christlicher Zugang zum Wasser sollte weiter gehen als nur zu sehen, dass das Wasser wertvoll, wichtig bzw. einfach wunderbar ist. Er sollte mehr beinhalten als nur anzuerkennen, dass das Wasser in der Bibel und auch in anderen Religionen als Symbol für das neue Leben und für sprirituelle Reinigung und Transformation angesehen wird. Es gibt mehrere Gründe, die Thematik „Wasser“ heute auch unter anderen Aspekten zu betrachten. Sie liegen darin, dass das lebensnotwendige Wasser für die Geschöpfe knapp und in Gefahr ist.\nDie größten Probleme – und was wir dagegen tun können:\nWasserverschmutzung in Brunnen, Flüssen und den Ozeanen\nZunehmender Wassermangel am Land und sinkende Grundwasserspiegel\nTotale Vernichtung des natürlichen Lebensraums für Fische, Amphibien und viele andere Tiere und Pflanzen, die am und im Wasser leben\nTrinkwassermangel und Rückgang des Süßwassers für Fischer und Landwirte\nSteigende wirtschaftliche und soziale Kosten in Zusammenhang mit der Verknappung des Trink- und sanitären Wassers, seiner Verteilung und dem Zugang dazu\nVollständiger Artikel hier...\nKürzung des Artikels von Dr. Lukas VISCHER im „Dossier zur Schöpfungszeit“ (http://www.ecen.org/thematic-work/theology-and-creation-time)\nDie Wasserversorgung bis 2025 für zwei Drittel der Weltbevölkerung gefährdet!\nWasser ist die Voraussetzung für Leben. Wenn die gegenwärtigen Entwicklungen unaufhaltsam wei-tergehen, werden sogar noch größere Teile der Weltbevölkerung an Wassermangel leiden. Das Ausmaß der Katastrophe erweckt in uns ein Gefühl der Hilflosigkeit. Gibt es überhaupt Lösungen? Ist es möglich, die Bedrohung abzuwenden?\nFür Christen hat Wasser auch eine tiefe spirituelle Bedeutung, denn es ist ein Geschenk Gottes und gleichzeitig die Grundvoraussetzung des Lebens. Dies spiegelt sich sowohl im Gottesdienst als auch in den theologischen und liturgischen Traditionen der Kirchen wider. Wasser dient als Symbol in christlichen Feiern und Ritualen. Auf verschiedene Weisen unterstreicht die christliche Tradition die Bedeutung und die Heiligkeit des kostbaren Gutes. Wenn wir nun diese Traditionen wieder aufleben lassen, werden wir aber auch an die Gefahren erinnert, die aus der reduzierten Verfügbarkeit und dem Qualitätsverlust durch Verschmutzung resultieren.\nDie Verfügbarkeit von Frischwasser ist während der letzten Jahrzehnte stark zurückgegangen, be-sonders in Afrika und Asien. Tatsächlich leiden 505 Millionen Menschen in 31 Ländern unter Wasserknappheit, wodurch auch die Gesundheit der Bevölkerung, die ökonomische Entwicklung, die Nahrungsmittelproduktion und die Ökosysteme leiden.\nAuf der einen Seite nimmt der Wasserentzug durch den Menschen stetig zu. Auf der anderen Seite nimmt die Verfügbarkeit von Frischwasser in vielen Teilen der Welt ständig ab. Wenn die weltweite Wassernutzung weiterhin zunimmt, werden die Menschen innerhalb von 30 Jahren 90 Prozent allen verfügbaren Frischwassers nutzen.\nDie Hauptgründe für diesen gesteigerten Wasserbedarf sind industrielle Produktion, intensive Landwirtschaft, der Lebensstil der Konsumgesellschaft und das Bevölkerungswachstum.\nBezüglich der verminderten Verfügbarkeit von Wasser sind folgende Faktoren von besonderer Bedeutung:\nKlimawandel – Mit den Veränderungen am Klima wird sich auch der Wasserkreislauf unweigerlich verändern. In nördlichen Gebieten und in Flussbetten, die von der Schneeschmelze abhängen, können sich Überflutungen häufen.\nHäufigkeit und Schwere von Dürren werden in vielen Gegenden zunehmen, als Folge von Änderungen in der Gesamtregenmenge, was zu höheren Ernteverlusten und gesteigertem Wasserverbrauch in der Landwirtschaft führt.\nRodungen sind ein weiterer Störfaktor. Wenn Wälder geschlägert werden, ändert sich der Wasserkreislauf; der Boden hält das Wasser nicht länger zurück, Quellen verschwinden, Erosion nimmt zu.\nMüll und Umweltgifte verringern die Menge des verfügbaren Wassers. Menschliche Abfälle, ob von der Industrie oder von Haushalten stammend, gelangen ins Grundwasser, oder brauchen Wasser, um entsorgt zu werden. Oft sind die Schäden durch Verschmutzung praktisch irreversibel oder erfordern hohen technischen und damit finanziellen Aufwand.\nSchlechtes Management führt zu einem Verlust großer Mengen von Wasser. Schnell wachsende urbane Zentren bringen besondere Probleme im Wassermanagement mit sich.\nWelche Maßnahmen können ergriffen werden in dieser Wasserkrise? Viele Maßnahmen sind in der Lage, die Verfügbarkeit von Wasser zu verbessern. Die Effektivität dieser Maßnahmen kann verbessert werden durch:\nSteigerung der Speichermenge von Wasser\nReduktion des Wasserverbrauchs in der Industrie durch verbesserte Technologien\nEntwicklung effizienter Methoden der Wassernutzung in der Landwirtschaft und durch eine verminderte Nutzung von künstlicher Bewässerung\nEine Verbesserung der Installationen im Bereich der Wasserspeicherung und Weiterleitung\nVerminderung der Wasserverschmutzung und Wiederaufbereitung von verschmutztem Wasser Es ist essentiell Wasser als knappe Ressource zu betrachten und den Verbrauch so gering wie möglich zu halten. Selbst dort, wo Wasser in großen Mengen verfügbar ist, muss eine Verschwendung verhindert werden. Die Menge des Wasserverbrauchs in den Industriestaaten muss weiter reduziert werden.\nDie Wasserkrise erfordert eine gemeinsame Antwort. Sie betrifft alle Schichten der Gesellschaft, von den lokalen Gemeinschaften bis auf nationale und internationale Ebenen. Um die Teilnahme der Menschen sicherzustellen, sind lokale Aktionen notwendig. Doch ist es wichtig zu erkennen, dass die Probleme nur in überregionalem Maßstab wirksam bekämpft werden können. Kooperationen unter den Gemeinschaften sind daher erforderlich.\nInfofolder Wasser Download\nDas Thema ist von besonderer Bedeutung für die Gläubigen der Kirchen. Wenn die Existenz von Lebewesen auf dem Spiel steht, haben sie keine andere Wahl, als der Wasserkrise entgegenzutreten und Stellung zu nehmen.\nKirchen sollen die einzigartige Rolle des Wassers für alle Lebewesen hervorheben. Christen sehen Wasser als Geschenk Gottes an. Wasser ist ein Symbol des Lebens und ein Symbol von Gottes Gnade. Wasser stellt daher mehr als nur ein nutzbares Gut dar. Wasser verdient Respekt und Schutz.\nDie erste Aufgabe der Christen besteht daher darin, sich und ihre Mitmenschen des wahren Wertes von Wasser zu erinnern. Wasser kann Inhalt von Meditation und Predigt sein. Es verdient einen Platz im Dienst an Gott. Der heilige Franziskus nannte Wasser zu Recht „unsere Schwester“ – nicht ein Objekt, sondern ein lebensspendendes Wesen.\nb) Teilnahme an öffentlichen Debatten und Aktionen\nDa Wasser für das Leben essentiell ist, haben die Kirchen die Pflicht sich in der gegenwärtigen Debatte über angemessenes Wassermanagement zu beteiligen. Es sind fundamentale ethische Entscheidungen zu treffen und nur eine volle Teilnahme an der öffentlichen Diskussion darf für die Kirchen in Betracht kommen.\nUm Glaubwürdigkeit zu wahren, müssen die Kirchen, sowohl auf persönlicher als auch auf gemeinschaftlicher Ebene, einen Lebensstil vorleben, in welchem sich Respekt und Verantwortung gegenüber dem Geschenk des Wassers spiegeln. Christen müssen der exzessiven Wassernutzung widerstehen und unnötige Verschmutzungen vermeiden. Wasser verbindet uns mit der Schöpfung. Aus diesem Grund sind sein Schutz und seine nachhaltige Nutzung eine absolute Notwendigkeit für den Erhalt des Lebens auf unserem Planeten und dem Wohlergehen zukünftiger Generationen.\nKlimasymposium im Vatikan\nDie päpstliche Akademie der Wissenschaften hat am 28. April eine eintägige Konferenz zum Thema Klimawandel abgehalten. Das Symposium war hochkarätig besetzt mit dem Generalsekretär der Vereinten Nationen, Ban Ki-moon, und ExpertInnen aus Wissenschaft, Theologie, Entwicklung, Wirtschaft und Diplomatie.\nIn der Deklaration wird betont, dass wir Menschen die finanziellen und technologischen Möglichkeiten und das nötige Know-how haben, um den menschengemachten Klimawandel zu bekämpfen und gleichzeitig die globale Armut verschwinden lassen können.\nDas Klimatreffen in Paris dieses Jahr (COP 21) ist vielleicht die letzte Möglichkeit, die Erwärmung unter 2 Grad C zu halten. Allerdings weist der momentane Trend mehr auf einen Anstieg um ruinöse 4 Grad C oder noch darüber hin.\nKardinal Peter Turkson, Präsident des päpstlichen Rates für Gerechtigkeit und Frieden rief zu einem moralischen Erwachen der Politiker, aber auch aller Menschen des Glaubens auf.\nBildungsreform – Zentralmatura: ökologisch der Schritt in die falsche Richtung!\nWährend sich in der Bevölkerung allmählich das Bewusstsein der Notwendigkeit eines verantwortungsvolleren Umgangs mit den Ressourcen breit macht, geht das Bildungsministerium bei der Organisation der Maturareform genau den umgekehrten Weg.\nFür 19.164 Schüler an allen 331 höheren Schulen Österreichs lässt das Bundesinstitut für Bildungsforschung (Bifie), das für die Abwicklung der Zentralmatura zuständig ist, Angabezettel drucken. Dazu kommen weitere 7000 Schüler, die in den berufsbildenden höheren Schulen im Mai die neue Matura als Schulversuch testen. Die Zentralmatura wird somit zur Papierschleuder: Insgesamt müssen drei Millionen Seiten hergestellt werden. Ende Februar gingen bereits die ersten Angabezettel in Druck.\n(Quelle: Oberösterreichische Nachrichten, Online-Ausgabe vom 02.05.2015)\nVor 30 Jahren genügte beispielsweise als Angabezettel für die Deutschmatura ein DIN A5-Blatt. Heute bekommt jeder Schüler und jede Schülerin 16 (!) gedruckte Seiten DIN A4, also die 32-fache Menge an Papier, ausgehändigt. Wie immer man auch inhaltlich zu den neuen Themenstellungen stehen mag, unbestreitbar ist, dass jedwede Reform das Ganze des menschlichen Lebens im Blick haben muss und daher auch die Perspektiven der Umweltverträglichkeit und Nachhaltigkeit zu berücksichtigen hat.\nEin diesbezügliches Schreiben eines Mitarbeiters der ARGE Schöpfungsverantwortung an den Bundesminister für LFUW mit der Bitte um eine entsprechende Intervention wurde bereits versandt.\nDie Schöpfungszeit erinnert uns an unsere Verantwortung gegenüber Mitmenschen und allen Mitgeschöpfen. Sie setzt der blinden Tätigkeit Schranken und lässt uns einen Schritt zurücktreten, um uns vor Gott und seiner Schöpfung neu zu erkennen. Die Schöpfungszeit ist eine Kritik an der menschlichen Selbstentfaltung, die den Zugang zu Gottes neuer Welt versperrt.\nWir brauchen eine bestimmte Zeit der Konzentration und Einübung in eine neue Lebenskultur und wir brauchen Stärkung und Halt in der schwierigen Übergangsphase von einem zerstörerischen zu einem nachhaltigen und somit zukunftsfähigen Lebensstil.\nKirchen erkennen Handlungsbedarf\n28. Mai 2015 ab 18:30 Uhr\nBoden und Klima: Mag. Christian Kantner MSc.\nWasser: Angelika Söllner\nKinder der Welt: Angelika Söllner\nTheologie: P. Georg Ziselsberger SVD\nPastorale Impulse: Isolde Schönstein\nEinführung und Moderation: Mag. Christian Kantner MSc\nIsolde Schönstein ARGE Schöpfungsverantwortung, ECEN\nAnmeldung: bis 25. Mai 2015 unter office(at)argeschoepfung.at\nFreier Eintritt! Agape\nDossier Schöpfunszeit Download\nFrüher war Zukunft ein Versprechen, dass alles besser wird. Doch heute ist klar, dass es nicht weitergehen kann wie bisher. Harald Welzer analysiert schonungslos die gegenwärtige Lage: ein expandierender Konsum verzehrt alle Ressourcen, die Bürger sind poltisch gelähmt. Das muss anders werden. Wir müssen uns wieder ernst nehmen und selbst denken! Harald Welzer zeigt uns wie. Damit die Zukunft keine Bedrohung ist, sondern wieder Versprechen wird.\nDie weltbekannte Aktivistin Naomi Klein weckt uns aus der kollektiven Ohnmacht angesichts der Klimakatastrophe. In einer packenden Vision zeigt sie, dass uns dieser existentiellen Herausforderung stellen können. Wir müssen unser Wirtschaftssystem de Immer-mehr aufgeben und etwas radikal Neues wagen. Denn überall auf der Welt gibt es bereits überraschende und inspirierende Alternativen.\n"Umweltschutz ist Lebensschutz"


Ein achtel liter sind wieviel milliliter | Umrechnungstabelle Liter\nEin achtel liter sind wieviel milliliter. 100 ml = 1 liter ?\nHier lassen sich beliebige Mengenangaben in andere Maßeinheiten auch in die brittischen und amerikanischen ganz einfach und schnell umrechnen. Ein wenig Kopfrechnen oder, wenn nicht geÃ¼bt, sogar Papier und Bleistift. Das Glas Limo, meist null Komma zwei Liter, 200 Milliliter. Falls der Fehler in der Übung aufgetreten ist, nennen Sie mir bitte die Aufgabennummer. Denke daran: Wenn du von Milliliter in Liter umrechnen möchtest, musst du durch 1000 teilen rechnen.\nWenn Sie eine Erkrankung vermuten, suchen Sie bitte einen Arzt auf! Das Hohlmaß von einem Gefäß gibt an, wie viel in das Gefäß hinein passt. Ich hoffe euch gefällt's und bei Fragen, einfach fragen! Also ist das Hohlmaß einer Gießkanne 10 Liter. Also ist das Hohlmaß von einem Trinkglas 0,2 Liter. Auch hier rechnen wir mal 1000 und kommen auf 9045 Milliliter. Wir müssen alle Zahlen auf die gleiche Einheit bringen. Sogenannte Tropfenzähler nutzen beim Dosieren von Medikamenten also genau 20 Tropfen für einen Milliliter. Also ist das Hohlmaß einer Wasserflasche 0,75 Liter.\nWir werden uns mit Litern und Millilitern befassen. Und: Trinkst Du täglich Apfelsaft, brauchst Du zum Sch… wenig Kraft! Beim Umrechnen von Liter in Milliliter musst du mit 1000 multiplizieren, damit du das Ergebnis in Milliliter erhältst. Ein Milliliter gleich 0,001 Liter. Sie können nur ganze Packungen kaufen und müssen also 2 Packungen Milch kaufen. Auch Löffel und Gläser kommen natürlich ebenso in anderen Größen vor, als den hier angegebenen. So zum Beispiel Wasser, Milch, Ã—l oder BrÃ¼he und so weiter. Wenn du von Milliliter in Liter umrechnen möchtest, musst du durch 1000 teilen.\nIn unserer Tabelle haben wir die Umrechnung häufig verwendeter Mengenangaben umgerechnet und aufgeführt. Wir werden uns bemühen, es so schnell wie möglich zu korrigieren. Bloß mit dem Autofahren solltest Du dann vorsichtig sein, denn da gilt ja eine bestimmte Pro mille grenze. FÃ¼r diese Geschichten brÃ¤uchte man dann eine Tabelle, die hÃ¤tte dann auch mehrere Zeilen, weil eben verschiedene Produkte. Zudem meist zu Apfelschorle verdünnt. Was stellst du dir unter Hohlmaßen vor? Als historische Gewichtseinheit der Apotheker entspricht ein Tropfen rund 0,05 bzw. In jeder Milchpackung sind 1 l oder 1000 ml Milch.\nLiter und Milliliter: Wie rechne ich Hohlmaße um?\nLa longueur du Léman est de 72. Lilli und Niko essen super gerne Eis. Die beiden wollen jetzt zusammen Eis essen gehen und dabei besonders auf Hohlmaßen achten. Ein Milliliter kurz ml ist eine Maßeinheit zur Bestimmung des Volumens von Flüßigkeiten. Auf manchen Messbechern gibt es hierfür eine entsprechende Skala.\nEr ist seit über 40 Jahren praktizierender Internist. M steht für Mille und bedeutet immer 1000. Hier findet das ursprünglich aus dem mittelalterlichen England stammende Angloamerikanisches Maßsystem Anwendung. Liter - Länge und Inhalt umrechnen Rechner für den Rauminhalt in einem Würfel bestimmter Größe. Berghäuser Heilpraktiker: Felix Teske Literatur, Quellen und Verweise: Rationelle Diagnostik und Therapie in der Inneren Medizin Thieme Verlag Praktische Labordiagnostik - Lehrbuch zur Laboratoriumsmedizin, klinischen Chemie und Hämatologie Grönemeyers Buch der Gesundheit Hallesche Krankenversicherung Update: Letzte Änderungen auf dieser Seite fanden am 21. Du kannst dir einfach merken, ein Liter gleich 1000 Milliliter. In Lillis Eisdiele jedoch streicht der Eisverkäufer die Eiskugel immer am Rand des Eiskübels Flach ab.\nBitte beachten: Es wird ein Punkt anstatt eines Komma verwendet! Ich denke du konntest zusammen mit Lilli und Niko super die Hohlmaße umwandeln. Unter der BevÃ¶lkerung sind allerdings auch heute noch nicht nur im Vereinigten KÃ¶nigreich — sondern auch in den ehemaligen britischen Kolonien Kanada, Australien, Indien usw. Die Umrechnung ist ganz einfach. Diese sind lediglich in einigen früheren englischen Kolonien noch gebräuchlich, jedoch selbst in Großbritannien kaum anzutreffen. Ein Milliliter entspricht einem Tausendstel Liter. Einzelne Laborwerte alleine sind zudem meistens nicht aussagekräftig. Bevor Sie sich durch abweichende Ergebnisse verunsichern lassen, bitten Sie daher Ihren Arzt, Ihnen Ihre persönlichen Daten zu erklären.


Einige goldene Regeln, um dich zurück in deine Kraft zu bringen\nDu bist erschöpft, angespannt und fühlst dich viel zu oft gestresst? Dein Leben gleicht irgendwie mehr einem ständigen Kampf als einem Dahingleiten? Hast du das Gefühl, dich für alles anstrengen zu müssen?\nDann wird es Zeit für ein paar Dinge, die du ganz leicht in deinem Alltag umsetzen kannst, um dich langsam aber sicher wieder mehr in deine dir innewohnende Kraft zu führen.\n1. Tipp: Plane Ruhezeiten ein\nEgal, wie stressig dein Tag auch sein mag – plane mindestens eine halbe Stunde Zeit für dich! In der du dich hinsetzt und zur Ruhe kommst. Ob das nun eine kleine Meditation ist, eine Tasse Tee, bei der du an all die schönen Dinge denkst, du die in deinem Leben hast, oder ein paar Yoga-Übungen – deiner Fantasie sind da keine Grenzen gesetzt. Tue etwas, das dir gut tut, aber nimm dir die Zeit dafür regelmäßig! Du kannst variieren in dem, was du tust, aber du wirst merken, dass es dir mehr bringt, wenn du sowohl den Zeitpunkt als auch deine Tätigkeit immer wieder genau so jeden Tag aufs Neue wiederholst. Wichtig ist dabei auch, dass du die Alltagsgedanken dabei aus deinem Kopf verbannst.\n2. Tipp: Setze Prioritäten\nGanz wichtig ist es, Wichtiges von Unwichtigem zu unterscheiden und Eiliges von Nicht-Eiligem! Entscheide daher jeden Tag, was wichtig und was eilig ist, und das tue zuerst! Danach kannst du dich der Kategorie wichtig, aber nicht eilig zuwenden. Wenn du auf diese Weise die wichtigen Dinge in deinem Leben jeden Tag zuerst erledigst, wird dich das sehr befriedigen. Es wird dich außerdem gelassener machen für Unvorhersehbares in deinem Alltag, wenn du schon am Morgen die wichtigen und eiligen Dinge erledigt hast. Auf diese Weise kannst du den Rest des Tages entspannter angehen, und wirst auch abends zufriedener ins Bett fallen.\n3. Tipp: Iss mehr Pflanzliches\nWir essen in unserer Gesellschaft viel zu viele tierische Lebensmittel – sei es nun Fleisch, Fisch, Geflügel oder Wurst, oder auch Milch, Joghurt, Eier, Quark und Sahne. Diese Lebensmittel sind nicht nur stark mit Toxinen belastet (besonders Milchprodukte und Fisch!), sondern sie haben auch einen energetischen Einfluss auf uns. Lebensmittel tierischen Ursprungs brauchen nämlich mehr Energie, um verdaut zu werden, als sie uns liefern. Du verlierst also jedes Mal Energie, wenn du tierische Produkte konsumierst! Deswegen sind wir nach so einem Essen auch oft so müde, nicht aber nach einem Salat. Weniger Tierprodukte zu verzehren, ist daher sehr empfehlenswert, und du wirst es mit der Zeit an deinem Energielevel spüren.\n4. Tipp: Sei dankbar\nDankbarkeit ist ein ganz großer Energiespender! Und es ist so einfach, dankbar zu sein! Wir leben in einem Land, in dem wir uns über viele essentielle Dinge keine Sorgen machen müssen – wo unser Überleben eigentlich gesichert ist. Trotzdem sorgen wir uns viel und haben meistens eher den Fokus aus den Dingen, die nicht so gut laufen, statt auf denen, die wir schon erreicht haben, die uns vielleicht sogar auch zugeflogen sind, die wir genießen dürfen und wofür wir dankbar sein können. Mache es dir zur Gewohnheit, jeden Tag für etwas von Herzen dankbar zu sein. Du wirst den Unterschied spüren!\n5. Tipp: Entfalte dein Herzenspotential\nNoch einen Schritt weiter als die Dankbarkeit, geht das Entfalten deines Herzenspotentials. Denn wenn du lebst, was in dir steckt, was du gut kannst, was dir leicht fällt und Spaß macht und was du an Träumen mit in dieses Leben gebracht hast, dann lebst du dein Herzenspotential. Das sollte das Ziel von uns allen sein! Denn dann ist dein Herz weit geöffnet – und du wirst von ganz alleine jeden Tag mit einer Unmenge an Energie versorgt, die du dir jetzt noch gar nicht vorstellen kannst. Dieser Schritt ist extrem kraftvoll und wichtig für unsere Lebensaufgabe.\nWenn du dein Herzenspotential gerne entfalten möchtest, aber nicht so recht weißt wie, dann vereinbare gerne ein kostenloses Coaching mit mir, in dem wir einmal gemeinsam schauen, wie weit du bisher dein Herzenspotenzial gelebt hast, und mit welcher Strategie du das in Zukunft noch verbessern könntest.


Mindestens 1200 Euro Pension nach 40 Jahren - Vorarlberger Nachrichten | VN.at\nPolitik / 16.05.2019 • 22:47 Uhr / 3 Minuten Lesezeit\nÖVP-Klubobmann Wöginger (v.l.), Kanzler Kurz, Vizekanzler Strache und Sozialministerin Hartinger-Klein wollen das Gesetz bald in Begutachtung schicken. APA\nGesetz zur Mindestpension kommt. Offene Fragen zur Exportpflicht.\nWIen Wer 40 Jahre in die Pensionskasse gezahlt hat, soll ab 1. Jänner 2020 mindestens 1200 Euro Pension erhalten. Mit 30 Beitragsjahren werden es 1025 Euro werden. Das haben ÖVP und FPÖ bereits mehrfach angekündigt, kommende Woche wollen sie den Gesetzesentwurf dazu in Begutachtung schicken. Am Donnerstag gaben sie bekannt, dass für die Mindestpension fünf Jahre Kindererziehung und ein Jahr Präsenz- oder Zivildienst angerechnet werden können. Rund 40.000 Menschen – davon sind 22.000 Frauen – profitieren laut ÖVP und FPÖ von der neuen Mindestpension. Die Kosten beziffern sie mit 50 Millionen Euro pro Jahr.\nSPÖ-Vorsitzende Pamela Rendi-Wagner befürwortet die Maßnahme, fordert aber gleichzeitig die Ursachen für niedrige Pensionen zu bekämpfen. Neos-Mandatar Gerald Loacker bezeichnet die geplante Mindestpension hingegen als leistungsfeindlich: „Wer über 39 Jahre 1700 Euro verdient und Beiträge bezahlt, bekommt weniger als jemand, der über 40 Jahre 500 oder 1000 Euro verdient hat.“ Außerdem warnt er davor, dass die Mindestpension auch Menschen im EU-Ausland zustehen könnte. Das Sozialministerium bestreitet das. Das Gesetz werde sich am Ausgleichszulagenrecht orientieren, wonach der Wohnsitz des Beziehers in Österreich sein müsse.\nDie Ausgleichszulage sichert allen Pensionsbeziehern eine gewisse Nettopension, liegt derzeit aber unter 1000 Euro. Mit dem von der Regierung geplanten Bonus wird die Zulage aufgestockt. Bereits im Vorfeld hielten Arbeitsrechtsexperten fest, dass dieser Bonus zur Versicherungsleistung werden könnte, sobald man ihn an die Beitragsjahre knüpft. Als Folge könnte jedem EU-Bürger die neue Mindestpension zustehen, wenn er zumindest ein Jahr in Österreich gearbeitet hat und mit seinen Versicherungszeiten aus dem Ausland auf insgesamt 30 oder 40 Jahre kommt. Auf diese Rechtslage verweist auch Arbeitsrechtsexperte Wolfgang Mazal. Eine seriöse Beurteilung sei jedoch erst bei Vorliegen des Gesetzes möglich, sagt er: „Ich bin aber neugierig, wie man dort die Exportpflicht vermeiden will.“ VN-ebi\nKabarettistin Neuschmid schreibt 40 Jahre in die Zukunft\nKarten nach Wahl neu gemischt


Mittermaierstraße in Heidelberg halbseitig gesperrt - Rheinneckarblog\nBaumfällung an der Ecke Bergheimer Straße und Mittermaierstraße\nAktuelle Seite: Start / Nachrichten / Kurznachrichten / Mittermaierstraße in Heidelberg halbseitig gesperrt\nHeidelberg, 02. Oktober 2015. (red/pm) Am Samstag wird die Mittermaierstraße zwischen 7 und 14 Uhr wegen einer Baumfällung halbseitig gesperrt.\n“In Bergheim wird auf einem Privatgrundstück an der Ecke Bergheimer Straße und Mittermaierstraße eine Baumfällung notwendig. Die ortsbildprägende Esche ist durch Risse und Pilzbefall so stark geschädigt, dass die Stand- und Bruchsicherheit nicht mehr gegeben ist. Der Baum muss daher umgehend gefällt werden.\nFür die Baumfällung kommt ein Autokran zum Einsatz: Hierfür muss die Mittermaierstraße zwischen Bergheimer Straße und Alte Eppelheimer Straße am Samstag, 03. Oktober 2015, zwischen 7 und 14 Uhr halbseitig gesperrt werden. Die Stadt Heidelberg bittet um Verständnis.\nDer Autoverkehr wird für die Dauer der Maßnahme auf zwei Fahrspuren geführt, dabei steht jeweils nur ein Fahrstreifen in Richtung Hauptbahnhof und in Richtung Neckar zur Verfügung. Der Radverkehr in Fahrtrichtung Hauptbahnhof wird über die Kirchstraße zur Alten Eppelheimer Straße umgeleitet. Fußgängerinnen und Fußgänger können den Gehweg auf der Ostseite der Mittermaierstraße benutzen.”\nBaumfällungen am Schlauchgraben\nKategorie: KurznachrichtenStichworte: Alte Eppelheimer Straße, Baumfällarbeiten, Bergheim, Bergheimer Straße, Heidelberg, Kirchstraße, Mittermaierstraße\n← Schwetzinger Herbst am 10. Oktober Teilhabeplan für Menschen mit psychischer Erkrankung →


AKENS Informationen 35, Weber-Herfort: Rezension, Suche nach Motiven, Frage nach Verantwortung\nSuche nach Motiven, Frage nach Verantwortung\nIm dritten Kreis der Hölle wurde die "Vernichtung durch Arbeit" befohlen. Auschwitz III war im System des industriell organisierten Massenmordes der Teil der Todesmaschine, in dem die zuvor an der Rampe selektierten und nicht sofort zum Gas bestimmten Todeskandidaten für die Kriegsproduktion restlos ausgepreßt wurden. Auschwitz III, das war die Vernichtung im Industriekomplex der Monowitz-Buna-Werke mit einigen randständigen Lagern, zu denen auch das Lager "Fürstengrube" gehörte. Dort ließ die IG Farben Kohle abbauen, um daraus Benzin für ihre Kriegsmaschinerie zu gewinnen.\nAls diese Todesmaschine auf Hochtouren lief, schufteten 1.300 Sklaven in "Fürstengrube". Etwa 85 bis 90 Prozent von ihnen waren Juden. Die nationale Zusammensetzung der Häftlinge schwankte stark, denn die Vernichtungsgeschwindigkeit war enorm. Es waren wohl in erster Linie polnische und ungarische Juden, gefolgt von Juden aus Belgien und den Niederlanden, die sich im "Warteraum ins Gas" (Auschwitz-Hefte) aufhielten. Nur die Robustesten hielten Hunger, Sklavenarbeit, Folter, Beleidigungen längere Zeit aus.\nEinige wenige hatten die Möglichkeit, besondere Überlebenstrategien anzuwenden, um dem Geruch des Todes zu entkommen. Denn mitten im Inferno gab es eine kleine Idylle, eine "Gartenlaube" (G. Hoch). Sie gehörte dem Bedienungspersonal der Todesmaschine. Darunter waren mordlustige, sadistische Quäler wie der erste Lagerführer in Fürstengrube, Otto Moll. Es gab jedoch auch beunruhigend viele Durchschnittsmenschen nach der Art von Rudolf Höss, bei denen sich die Arbeit als Massenmörder nicht mit persönlicher Grausamkeit und teuflischem Sadismus verband. Sie waren im privaten Umgang wenig bösartig und roh, sondern kunst- und ordnungsliebend, pflichtbewußt, vielleicht mit einem Hang zur Romantik.\nDer Bauernsohn Max Schmidt aus Sarau (bei Ahrensbök in Ostholstein) scheint von dieser Art gewesen zu sein. Er baute mit Bedacht und weiser Voraussicht eine Kulturecke in seiner "Gartenlaube" auf. Musiker, Komponisten, Sänger und Schauspieler bekamen die\nChance, Abwechslung in das öde Tagesgeschäft der Mörder zu bringen. Mitten im dritten Kreis der Hölle spielte ein Orchester, komponierte ein Musiker Operetten, führte man in einem Theatersaal Lustspiele auf. "Man erlebte den Lagerführer, die SS, auch den Lagerältesten, nicht mehr als Schinder und unmittelbar persönliche Bedrohung, sondern als beifallspendendes Publikum, als Versorger mit mancherlei Annehmlichkeiten, als schützende Hand, die, wenngleich blutig, ihnen jedenfalls das Leben schenkte, die Zukunft offen hielt", schreibt Gerhard Hoch (S. 71).\nAls das Ende des Naziregimes vor der Tür stand, begannen im Januar 1945 die Todesmärsche der Arbeitssklaven. 1.200 Häftlinge aus Fürstengrube marschierten – begleitet von Lagerführer Max Schmidt auf dem Motorrad – nach Gliwice. Jeder, der nicht mithalten konnte, wurde sofort erschoßen. Nur noch 180 Häftlinge kamen schließlich am Ende der 2. Etappe, einem Transport in offenen Kohlenwaggons, in Nordhausen an. Unter ihnen auch die Musiker und Theaterleute und begabte Handwerker, die den Nazischergen gute Dienste leisten konnten.\nAuf der nächsten Station, in Blankenburg (Harz), wo die Häftlinge zur Zwangsarbeit in einem Bauunternehmen getrieben wurden, spielte schon wieder eine Lagerkapelle. Und während die Befreier immer weiter vorrückten, konzentrierten die Peiniger die Häftlingsströme zu einem weiteren Todesmarsch in Richtung Magdeburg. Dort wurden etwa 1.000 Menschen in einen Schleppkahn gestopft und vier Tage ohne Verpflegung elbabwärts bis Lauenburg und über den Elbe-Trave-Kanal bis Lübeck verschifft. Auch diese wenig romantische Schiffsreise begleitete das Häftlingsorchester, das dafür mit Lebensmitteln versorgt wurde.\nDie letzte Etappe mußte wieder zu Fuß bewältigt werden. Max Schmidt führt den Zug menschlichen Jammers in seine Heimatgemeinde Sarau. In einer Wellblechscheune auf einem freien Feld und auf einen Gut im nahen Glausau ging der dritte Todesmarsch zu Ende. Nur die "Kulturpromis" durften als spezielle Freunde des Max Schmidt auf seinem Hof im relativ warmen Schweinestall kampieren. Sie konzertierten sogar im Dorf. Dort hörte man gelegentlich Schüsse, die Zeitzeugen noch heute im Ohr haben. Menschen wurden exekutiert, etwa weil sie eine Rübe geklaut hatten. Niemand wollte jedoch genau wissen, was geschah. Es gab keine Anzeige, keine Totenscheine.\nBekanntlich grassierte schon bald nach dem Krieg im Volk der Täter eine Amnesie. 'Wir haben von nichts gewußt. Wir haben nur unsere Pflicht getan. Wir haben auch gelitten' – das waren die Merksätze einer gnadenlosen Einfühlungsverweigerung.\nIn Sarau taucht der Hauptverantwortliche Täter, Lagerführer Max Schmidt, unter. Und es gibt Opfer, die ihm dabei helfen. Es sind jene "Hofjuden", die er schon in "Fürstengrube" ausgehalten hat. Sie verstecken ihn, scheren seinen Kopf und bringen am linken Arm eine Häftlingsnummer an. Aus Max Schmidt wird Max Hinz, und der verschwindet nach Ibbenbüren. Nach etlichen Jahren traut er sich zurück. Erst 1964 wird ein Verfahren gegen ihn eröffnet, das 1979 ohne Anklageerhebung wegen Verjährung eingestellt wird.\nIn Ahrensbök blieb die Erinnerung an die Vergangenheit fest unter Verschluß.\nSelbst die Sozialdemokraten weigerten sich beharrlich, daran zu rühren. Erst die Arbeit von Gerhard Hoch, der 1984 eher zufällig auf die Spur der Vorgänge stieß, legt jene Vergangenheit, die nicht vergeht, bloß.\nSein Buch ist eine genau recherchierte, faktenreiche Rekonstruktion der Ereignisse. Der Autor drückt sich nicht um die Deutung offener Fragen, die etwa das Verhalten der "Hofjuden" aufwirft. Hoch denkt und schreibt vom Standpunkt der Opfer aus. Er versucht jedoch auch die Motive und Handlungsmöglichkeiten der Täter zu verorten, und er fragt nach der Verantwortung von Politik und Kirche.\nDarüber hinaus leistet das Buch einen aktuellen Beitrag zur Diskussion um die angemessene Form des Gedenkens und Erinnerns. Ahrensbök ist überall. Noch immer meiden in Schleswig-Holstein viele Kommunen die Konfrontation mit der braunen Vergangenheit. Sie ist nach wie vor virulent und muß mit großer Kraftanstrengung verdrängt werden. Und sie wird, verbal und nonverbal, tradiert. Wenn es zu ausländerfeindlichen Anschlägen kommt, schrecken die "aufgeklärten" Bürgerinnen und Bürger gelegentlich auf und zünden Kerzen an. Sie konfrontieren sich jedoch nicht mit den häßlichen Narben, die das Herrenmenschtum in ihrer Kommune und unser aller Denken und Fühlen eingegraben hat. Die Frage, mit welchen Denkmustern wir heute unsere Privilegien sichern gegenüber Asylsuchenden, Armutsflüchtlingen und dem unterentwickelt gehaltenen Teil der Welt, wird nicht mehr gestellt.\nGerhard Hochs Buch hat in Ahrensbök Denk- und Erinnerungsprozesse ausgelöst. Dort gibt es inzwischen eine Gruppe engagierter Menschen, die gegen das Vergessen arbeiten. Die relativ seltene Erscheinung, daß ein eher ortsgebundenes Buch der Zeitgeschichte eine zweite Auflage erlebt, zeigt, daß es bis heute eine starke Wirkung ausübt.\nGerhard Hoch: Von Auschwitz nach Holstein. Die jüdischen Häftlinge von Fürstengrube. Hamburg: Dölling und Galitz Verlag 1998. Unveränderte Neuauflage des 1990 im VSA-Verlag erschienenen Buches.\nVeröffentlicht in den Informationen zur Schleswig-Holsteinischen Zeitgeschichte (Kiel) Heft 26 (1994) S. 88-90.\nDie Rezensentin: Christine Weber-Herfort, geboren 1944 in Saarbrücken, seit 15 Jahren freie Journalistin und Rezensentin für Rundfunk und Printmedien. Schwerpunkte: Zeitgeschichte, Politische Psychologie, Frauenbewegung.


Das vergessene Ferienhaus ist aufpoliert | Berner Zeitung\nDer Verein Ferienheim Eriz hat sein Haus auf der Alp herausgeputzt. Wurden einst schwächliche Kinder dorthin geschickt, dient es heute als Ort für Schullager.\nAktualisiert: 20.10.2018, 14:19\nFerienheim Eriz Neu belebt: Der Vorplatz lädt wieder zum Verweilen ein.\n«In diesem Haus haben viele Wyniger als Schüler unvergessliche Stunden erlebt», sagte Doris Berger vor zwei Jahren gegenüber dieser Zeitung. Sie ist Vorstandsmitglied des Vereins Ferienhaus Eriz, der sich im Jahr 2016 neu konstituierte mit dem Ziel, dem besagten Ferienhaus namens Bärgsunneschyn neues Leben einzuhauchen. «Dies ist nun gelungen», betont Doris Berger jetzt nicht ganz ohne Stolz.\nDank vielen Helfern, Handwerkern und Wyniger Gewerbetreibenden gelang es, das Ferienheim auf Vordermann zu bringen. An sieben Bautagen mit jeweils 25 Mitwirkenden wurden zum Beispiel Treppen repariert, neue Kleiderschränke installiert wie auch Elektroanlagen saniert. Zudem konnten die 48 Schlafplätze mit neuen Matratzen und das ganze Haus mit einer Brandmeldeanlage ausgerüstet werden.\nNebst der Fronarbeit hat der Verein rund 50000 Franken aufbringen können, um die Arbeiten und Installationen durchzuführen. Die Gelder kamen von Privaten, Vereinsmitgliedern, dem Gewerbe und einer Versicherung als Hauptsponsor.\nVon Bürgern realisiert\n«Jetzt können wir das Haus wieder mit gutem Gewissen vermieten, es ist sauber und gemütlich», erläutert Doris Berger und fügt an: «Am Charme des Hauses hat sich nichts geändert.»\nMittlerweile zählt der Verein, der das Haus betreibt, 220 Mitglieder. Vor zwei Jahren war dies anders. Der Verein war lange Jahre im Dornröschenschlaf, und ein achtköpfiger Vorstand startete an der damaligen Gewerbeausstellung einen Neuanfang. Das Ferienhaus im Eriz wurde 1928 von Wyniger Bürgern realisiert mit dem Ziel, kränkliche Schüler auf die Alp zu schicken.\nHeute hat es freilich einen anderen Zweck: Nach der sanften Sanierung haben dort bereits Schulklassen ihre Landschulwoche durchgeführt. Weitere sind geplant. «Möglich sind ebenso Familienferien, Vereins- und Firmenanlässe, wie auch Schülerlager»,sagt Doris Berger.\nPubliziert: 20.10.2018, 14:17


Tablettenpressstempel - BÖHLER Edelstahl GmbH & Co KG\n[ Kaltarbeit ]\nWenn es um die Gesundheit von Menschen geht, darf es keine Kompromisse geben!\nTablettenpressstempel sind oft einer hohen Presskraft ausgesetzt. Sie fordern neben abrasivem Verschleißwiderstand gegebenenfalls auch hohe Korrosionseigenschaften. Um diese Anforderungen nachhaltig zu erfüllen, ist es notwendig, einen Werkzeugstahl von hoher Qualität unter Berücksichtigung der dafür relevanten Fertigungsroute (ESU, PM) und eine individuelle, auf den Kunden abgestimmte Wärmebehandlung, anzuwenden. Die Werkzeugstähle von voestalpine BÖHLER Edelstahl erfüllen in diesem sensiblen Anwendungsbereich all diese Anforderungen. Holen Sie sich mit voestalpine BÖHLER Edelstahl einen fachkompetenten Partner in die Lieferkette für Gesundheit.\n- - Werkstoffnummern - X105CrCoMo18-2 - - Normen - -


Legida-Kundgebung: „Wir werden Woche für Woche kommen“\n„Wir werden Woche für Woche kommen“\nEigentlich hatten die Legida-Organisatoren 60.000 Demonstranten in Leipzig erwartet. Am Ende kamen nur etwa 10.000. Doch die wollen sich weder davon noch vom Fall des Pegida-Gründers Lutz Bachmann beirren lassen.\nLeipzigSie rufen „Mut zur Wahrheit“ und „jetzt erst recht“ in die Dunkelheit hinein. Die Leipziger Oper am Augustusplatz hat der islamkritischen Legida aus Protest das Licht abgeschaltet. Es sind weitaus weniger Anhänger gekommen als sich die Organisatoren erhofft hatten.\nVon 60.000 sprach die Bewegung noch am Mittag. Doch der Legida-Initiator musste sogar den Beginn der Kundgebung verschieben, als sich gegen halb sieben erst einige Tausend Anhänger versammelt hatten. Nach Angaben von dpa-Reportern kamen zur Auftaktkundgebung des Pegida-Ablegers auf dem zentralen Augustusplatz knapp 10.000 Menschen.\nTrotzdem – ihre Parolen sollen Stärke und Kontinuität zeigen. „Wir werden Woche für Woche kommen. Es hat sich nichts geändert“, sagt Legida-Initiator Jörg Rösler am Rande der Veranstaltung dem Handelsblatt. Die Legida-Anhänger wollen sich von den Terrordrohungen und der abgesagten Demonstration am Montag in Dresden nicht beirren lassen.\nDass die Pegida sich am vergangenen Montag den Gesprächen mit der ihnen verhassten Presse geöffnet hat, finden viele der Mitläufer gut. Sie wollen gehört werden. „Hier wurden schlafende Geister geweckt. Ihr kriegt uns so schnell nicht los“, sagte eine Anhängerin.\nDoch in die islamfeindliche Bewegung kommt Unruhe. Fast zeitgleich mit der Kundgebung trat Pegida-Gründer Lutz Bachmann als Vorstand zurück. Er war wegen neu aufgetauchter Fotos und angeblicher abfälliger Äußerungen über Flüchtlinge auch in den eigenen Reihen unter Druck geraten.\nDer 41-Jährige hatte ein Foto von sich mit Adolf-Hitler-Bärtchen und -Scheitel auf Facebook veröffentlicht – nach eigener Aussage eine scherzhafte Reaktion auf die Veröffentlichung des Satire-Hörbuchs von „Er ist wieder da“, in dem es um Hitler geht.\nDer Vorfall müsse Konsequenzen haben, sagte Pegida-Vorstandsmitglied Rene Jahn, „mit so etwas will ich nichts zu tun haben“. Es gehe um die Bewegung und nicht nur um eine Person. Der Sprecher der rechtskonservativen Alternative für Deutschland (AfD), Christian Lüth, kritisierte das Foto als „geschmacklos“. Bachmann sei eine Person des öffentlichen Interesses und müsse wissen, „dass so etwas kein Scherz mehr sein kann“. Die Staatsanwaltschaft Dresden leitete ein Ermittlungsverfahren gegen Bachmann wegen des Verdachts der Volksverhetzung ein.\n21.01.2015, 22:07 Uhr\nGibt Ihnen, meine Damen und Herren Journalisten, das nicht zu denken? http://info.kopp-verlag.de/hintergruende/deutschland/udo-ulfkotte/qualitaetsmedien-abgewatscht-fuer-manipulative-berichterstattung.html Wer braucht noch solchee Zeitungen?\n21.01.2015, 22:09 Uhr\n"Die Leipziger Oper am Augustusplatz hat der islamkritischen Legida aus Protest das Licht abgeschaltet."\nBraucht Leipzig eine Oper?\n21.01.2015, 22:25 Uhr\nDer Fall Lutz Bachmanns- wohl eher der Sturz Lutz Bachmanns\nDer Fall oder besser gesagt der Sturz Lutz Bachmanns liegt an den rechtstaatlichen Mangel, der Staatsanwaltschaften zu Dienstleistern der etablierten Parteien macht begründet.\nDie Aussagen von Lutz Bachmann sind im Kontext gesehen vollständig harmlos. Sie mögen verallgemeinernd sein, sind aber nicht weniger verallgemeinernd als die Verklärung sämtlicher Asylbewerber zu "Flüchtlingen", die "traumatisiert" sind, wie es unsere etablierten Parteien tun.


Energetiker Tipps: Was tun bei Fremdenergien? - Humanenergetiker Infoportal\nBlog Energetiker Tipps: Was tun bei Fremdenergien?\nFremdenergien werden sehr oft als Erklärung für viele körperliche und seelische Phänomene verwendet. Doch ist diese Erklärung immer richtig? Gerade von Geistheilern werden sehr oft Fremdenergien als Ursache für verschiedene Probleme genannt…\nHilfe, ich bin besetzt… Fremdenergien sind im Spiel\nTatsächlich ist es so, dass Fremdenergien recht selten die Ursache von seelischen und körperlichen Problemen sind. Meistens (und gerade jetzt in dieser Zeit) kommen vermehrt unterbewusste Thematiken hoch, die sich auch in Form von sehr unangenehmen Bildern äußern. Ängste, Zweifel, Wut oder Hass werden dann manifest, die Ursache liegt aber im Menschen selbst. Wenn du natürlich zu einem Geistheiler gehst, der sehr in der “Fremdenergie”-Materie (die am spirituellen Weg eines der frühen Lernthemen ist) verhaftet ist, wird er auch genau dieses finden und bestätigen… Ist der vermeintlich “Besetzte” selbst “spirituell angehaucht” findet die Vision des Geistheilers schnell fruchtbaren Boden. Auch wenn die offenbarte Lösung so dramatisch klingt, ist sie deswegen noch nicht wahr. Der Glaube an Fremdenergien verstärkt das Phänomen, ein tückischer Kreislauf. Die Bilder, Fratzen und andere Phänomene, die auftreten, werden durch Alkohol oder Drogenkonsum noch verstärkt. Sehr wichtig ist es auch, zu verstehen, dass die eigene unbewusste Schöpferkraft in der Lage ist, auch physische Phänomene (so genannte Poltergeistphänome) zu produzieren.\nDie Natur des Menschen ist Freiheit\nGut wäre, wenn der Betroffene über seine Erlebnisse offen sprechen kann und man in Form einer spirituellen Sitzung die dahinter liegende spirituelle Thematik untersucht. Vergesse nicht: es geht darum, frei und nicht besetzt zu sein. Besetzung ist es auch, wenn sich angstmachende Gedanken im Kopf “festsetzen”. Freiheit ist des Menschen Natur und muss nicht erkämpft werden. Umso wichtiger ist es, die Ängste rund um Besetzungen loszulassen, um nicht ein Phänomen künstlich zu nähren. Vielmehr geht es darum, jene Freiheit sanft wiederzufinden. Lasse los, habe Vertrauen und erlaube dem Bekannten mit jemandem darüber zu sprechen, der die Größe und Schönheit und nicht Dämonen in ihm sieht und so das Wunderbare in ihm stärkt!\nAuch interessant: Produkttest: Detox für Körper und Seele – Wir testen Regulatpro Active DTX\nAuflösung der Angst vor Fremdenergien\nIm kostenlosen Leitfaden zur Selbstreflexion werden für den ehrlich Suchenden Übungen gezeigt, um unterbewusste Thematiken aufzulösen. Eine weitere Möglichkeit an dieser Thematik zu arbeiten, ist diese Übung zum Trennen von Bändern.\nWeitere sorgfältig ausgewählte Bücher zum Thema Fremdenergien\nEs gibt Möglichkeiten, sich gegenüber energetisch ungünstigen Einflüssen zu stärken. Die folgenden Werke bieten hierfür hervorragende Werkzeuge:\nDie inneren Fesseln sprengen: Befreiung von falschen Sicherheiten + Loslassen – das Handbuch


Drohender Hauseinsturz sperrt Sinsheimer Hauptverkehrsader - Sinsheim-Lokal\nDrohender Hauseinsturz sperrt Sinsheimer Hauptverkehrsader\nNach einem Hausabriss wurden gravierende Statikmängel im angebauten Nachbarshaus festgestellt\nNun droht Einsturzgefahr, sodass die B39/Hauptstraße auf nicht absehbare Zeit gesperrt werden muss.\nAufregung am Mittwochabend in der Hauptstraße von Sinsheim. Nach Abbrucharbeiten an einem Haus droht nun das Nachbargebäude einzustürzen. Wie die RNZ am Mittwoch berichtet, wurden bereits vergangene Woche gravierende Mängel an der Statik des angrenzenden Gebäudes festgestellt. Am Nachmittag nun musste die B39/Hauptstraße voll gesperrt werden. Wie Sinsheims Baudezernent Tobias Schutz im Gespräch mit der RNZ mitteilt, bleibe diese Sperrung nun auf nicht absehbare Zeit bestehen.\nVeröffentlicht am 30. August 2018, 07:55


✅ Pflanzen ein- und Qualitätsvergleich * Ratgeber ZDF & ARD\nDie Ersatzteile von Pflanzen ein- und können in verschiedenen Größen gekauft werden. 1m, 2m, 3m oder 5m sind die verfügbaren Längen. Beim Kauf sollte auf eine gute Qualität des Produktes geachtet werden.\nWenn man nach Pflanzen ein- und sucht, erhält man unterschiedliche Ergebnisse. Pflanzen gibt es mit den folgenden Eigenschaften: und umtopfen, umtopfen in, in 5. Wir möchten Licht ins Dunkle bringen und haben hierfür eine Liste mit den beliebtesten Produkten erstellt. Neben Pflanzen ein- und sowie Pflanzen ein- und sind weitere Produktmerkmale kaufentscheidend. Die Lieferzeit von Pflanzen ein- und liegt im Bereich von 1 - 5 Tagen. 5 Schritten sowie 2er Set sind unter anderem entscheidend beim Kauf von Pflanzen ein- und.\nKaufkriterien sind vielfältig. Daher haben wir die wichtigsten herausgesucht und übersichtlich zusammengestellt. Die Produktkategorien von Pflanzen sind vielseitig. Viele Menschen kennen Pflanzen ein- und.\nPflanzen ein- und bestes Produkt\nPflanzen ein- und ist stabil und zeichnet sich durch eine gute Verarbeitung aus. Unsere Preise werden täglich neu berechnet. Außerdem verlinken wir zu Online-Händlern wie zum Beispiel Amazon oder Ebay. Du kannst das Produkt heute noch kaufen und Geld sparen. Wenn man nach Pflanzen ein- und sucht, erhält man unterschiedliche Ergebnisse.\nEs stehen die Größen S, M, L, XL oder XXL zur Auswahl beim Kauf. Kaufkriterien sind vielfältig. Daher haben wir die wichtigsten herausgesucht und übersichtlich zusammengestellt. Die Lieferzeit von Pflanzen ein- und liegt im Bereich von 1 - 5 Tagen. Pflanzen ein- und gibt es in den Farben rot, grün, schwarz weiß oder braun.\nDer Pflanzen ein- und Vergleich\nDie Stabilität eines Produktes kann meist schlecht nur von einem Bild erkannt werden. Wir kennen Botanik, Ethnopharmakologie für Pflanzen ein- und. Der Preis korreliert meist direkt mit der Qualität. Es gibt jedoch stets Ausnahmen für diese Regel. Pflanzen ein- und gibt es in den Farben rot, grün, schwarz weiß oder braun.\nDu kannst das Produkt heute noch kaufen und Geld sparen. Besuchen Sie außerdem: test.de. Unser Blog beinhaltet neben diesem Artikel über Pflanzen ein- und noch weitere, interessante Vergleiche.